(57)【特許請求の範囲】
【請求項１】
リチウムと、カルシウムと、ニッケルと、マンガンとを含有し、リチウム過剰層状岩塩型構造を備え、前記カルシウムがリチウム層にのみ置換されている複合酸化物。
【請求項２】
更にマグネシウムを含有する請求項１に記載の複合酸化物。
【請求項３】
前記複合酸化物は、電気化学的に４．６Ｖ以上５．０Ｖ以下の電位でリチウムを脱離したとき、酸素原子の配列が維持される請求項１又は２に記載の複合酸化物。
【請求項４】
前記複合酸化物は、単斜晶系に属する層状岩塩型構造を備える請求項１〜３のいずれか１項に記載の複合酸化物。
【請求項５】
前記複合酸化物は、化学式（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａか、又はＣａ及びＭｇであり、ｘ、ｙ、ｚ、ｍ及びｎは、それぞれ、０＜ｘ≦０．３３、０＜ｙ＜０．１３、０≦ｚ＜０．２、０＜ｍ＜０．５、０≦ｎ≦０．２５を満たす数である）で表される請求項１、３及び４のいずれか１項に記載の複合酸化物。
【請求項６】
前記複合酸化物は、化学式（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａか、又はＣａ及びＭｇであり、ｘ、ｙ、ｚ、ｍ及びｎは、それぞれ、０．２０≦ｘ≦０．２８、０＜ｙ＜０．０３、０≦ｚ＜０．２、０．１＜ｍ＜０．３、０≦ｎ≦０．２を満たす数である）で表される請求項１、３及び４のいずれか１項に記載の複合酸化物。
【請求項７】
前記複合酸化物は、化学式（Ｌｉ１＋ｘ−２ｙＭｙ）（ＣｏｚＮｉｍＭｎ１−ｍ−ｚ）１−ｘＯ２（式中、Ｍは、Ｃａか、又はＣａ及びＭｇであり、ｘ、ｙ、ｚ及びｍは、それぞれ、０．２０≦ｘ≦０．２８、０＜ｙ＜０．０３、０≦ｚ＜０．２、０．１＜ｍ＜０．２を満たす数である）で表される請求項１、３及び４のいずれか１項に記載の複合酸化物。
【請求項８】
前記複合酸化物は、化学式（Ｌｉ１＋ｘ−２ｙＭｙ）（ＮｉｍＭｎ１−ｍ）１−ｘＯ２（式中、Ｍは、Ｃａか、又はＣａ及びＭｇであり、ｘ、ｙ及びｍは、それぞれ、０．２０≦ｘ≦０．２８、０＜ｙ＜０．０３、０．２＜ｍ＜０．３を満たす数である）で表される請求項１、３及び４のいずれか１項に記載の複合酸化物。
【請求項９】
前記複合酸化物は、化学式に（Ｌｉ１＋ｘ−２ｙＭｙ）（ＮｉｍＴｉｎＭｎ１−ｍ−ｎ）１−ｘＯ２（Ｍは、Ｃａか、又はＣａ及びＭｇであり、ｘ、ｙ、ｍ及びｎは、それぞれ、０．２０≦ｘ≦０．２８、０＜ｙ＜０．０３、０．１＜ｍ＜０．３、０≦ｎ≦０．２を満たす数である）で表される請求項１、３及び４のいずれか１項に記載の複合酸化物。
【請求項１０】
請求項１〜９のいずれか１項に記載の複合酸化物を備えるリチウム二次電池用の正極材料活物質。
【請求項１１】
前記正極材料活物質は、初回充電反応時の４．４Ｖ以上４．７Ｖ以下の電圧範囲で、酸素原子の配列を維持し、電位が単調に上昇する充電曲線を示す請求項１０に記載のリチウム二次電池用の正極材料活物質。
【請求項１２】
前記正極材料活物質は、高容量であり、かつ充放電サイクルに伴って遷移金属原子の配列を維持する請求項１０に記載のリチウム二次電池用の正極材料活物質。
【請求項１３】
正極、負極、セパレータ及び電解質を備えるリチウム二次電池であって、前記正極は、請求項１０〜１２のいずれか１項に記載のリチウム二次電池用の正極材料活物質を備えるリチウム二次電池。
【請求項１４】
前記リチウム二次電池は、その充放電容量が、前記正極材料活物質の複合酸化物の単位重量あたり２５０ｍＡｈ／ｇ以上３００ｍＡｈ／ｇ以下である請求項１３に記載のリチウム二次電池。
【発明の詳細な説明】
【技術分野】
【０００１】
本発明は、高容量の正極材料、並びにその正極材料を正極に使用したリチウム二次電池に関する。
本願は、２０１５年５月２２日に、日本に出願された特願２０１５−１０４９６２号に基づき優先権を主張し、その内容をここに援用する。
【背景技術】
【０００２】
リチウム二次電池は、ニッカド電池やニッケル水素電池などの二次電池と比較してエネルギー密度が高く、高電位で作動させることができるため、携帯電話やノートパソコンなどの小型情報機器用の電源として広く用いられている。また近年、小型軽量化が図りやすいことから、ハイブリット自動車や電気自動車用、或いは定置型、家庭用蓄電池などの大型用途での需要が高まっている。【０００３】
このリチウム二次電池は、いずれもリチウムを可逆的に吸蔵・放出することが可能な材料を含有する正極及び負極、非水系有機溶媒にリチウムイオン伝導体を溶解させた電解液、セパレータを主要構成要素とする。これらの構成要素のうち、正極材料として使用されている酸化物として、リチウムコバルト酸化物（ＬｉＣｏＯ２）、リチウムマンガン酸化物（ＬｉＭｎ２Ｏ４）、リチウムニッケル酸化物（ＬｉＮｉＯ２）、リチウムニッケルコバルトマンガン酸化物（ＬｉＮｉ１／３Ｃｏ１／３Ｍｎ１／３Ｏ２）などが挙げられる。【０００４】
一方、大型用途での普及のためには、正極材料に資源量が少ないコバルト元素を使用することは、資源とコストの観点から、コバルトを構成元素として使用せず、高容量な正極材料が好ましい。【０００５】
リチウムマンガン酸化物正極材料は、リチウムの脱離・挿入反応により、リチウム基準で約３〜４Ｖ程度の電圧を有することから、様々な結晶構造を有する材料が正極材料として検討されている。中でも、スピネル型リチウムマンガン酸化物ＬｉＭｎ２Ｏ４は、リチウム基準で４Ｖ領域に電位平坦部を有し、リチウム脱離・挿入反応の可逆性が良好であることから、現在、実用材料のひとつとなっている。しかしながら、酸化物重量当たりの容量は１００ｍＡ／ｇ程度しかなく、高容量リチウム二次電池への応用には適さない。【０００６】
一方、リチウムコバルト酸化物などと同様の層状岩塩型構造を有するリチウムマンガン酸化物が高容量正極材料として検討されている。【０００７】
しかしながら、リチウムマンガン酸化物は、充放電サイクルの経過に伴い、充放電曲線が変化し、次第にスピネル相に特徴的な充放電曲線に変化してしまうことがよく知られている。【０００８】
これに対して、２５０ｍＡｈ／ｇ程度の高容量が可能な層状岩塩型構造を有するリチウムニッケルチタンマンガン酸化物について、充放電に伴ったスピネル化が起こりにくい組成について検討がなされ、特にＮｉ：Ｔｉ：Ｍｎ＝１：１：８付近が充放電曲線の変化が少ないことが明らかにされている。しかし、サイクルに伴う充放電曲線の変化は依然として残されている（特許文献１，非特許文献１）。【０００９】
また、層状岩塩型構造を有するＮｉ及びＭｎ系正極材料について、Ｍｇ、Ｎａ、Ａｌなどを置換することで、サイクル特性が改善できるという報告がある（特許文献２、３）。【００１０】
これらの元素置換は、サイクル特性改善には一定の効果が認められるものの、そもそもの容量が低下してしまうことが問題として残されている。【００１１】
一方、リチウムコバルト酸化物などと同様の層状岩塩型構造を有する系で、リチウム過剰組成からなるリチウムニッケルコバルトマンガン酸化物、或いはリチウムニッケルマンガン酸化物が、高容量正極材料として検討されている。
リチウム過剰組成を有する層状岩塩型構造は、通常の層状岩塩型構造が六方晶系（三方晶系）空間群Ｒ−３ｍを結晶構造の特徴としているのに対して、対称性が単斜晶系に低下した空間群Ｃ２／ｍに属すること、ＣｕＫα線を使用した粉末Ｘ線回折パターンで、対称性の低下に対応して、２θ角度で２０から３５度の領域に回折図形を与えることを特徴とし、さらにリートベルト法などの結晶構造解析によって、遷移金属層にリチウムが占有した結晶構造モデルで解析できることが特徴である。【００１２】
特に、リチウム過剰組成を有するリチウムニッケルマンガン酸化物は、３００ｍＡｈ／ｇまでの高容量が期待できることから、精力的に検討されている（非特許文献２）。【００１３】
しかしながら、充放電サイクルの経過に伴い、充放電曲線が変化し、次第にスピネル相に特徴的な充放電曲線に近づくことが知られており、作動電圧が変化してしまうことが実用上問題である。【００１４】
この課題を解決する目的で、結晶構造の安定性を高める効果を狙い、マンガンの一部をチタンに置換したＬｉｘＮｉ１／４Ｍｎ３／４−ｙＴｉｙＯ２の合成が報告され、充放電曲線の変化においては、一定の効果が認められているものの、根本的な解決には繋がっていない（非特許文献３）。【００１５】
このスピネル化に伴う充放電曲線の変化は、充電状態でリチウム層の電荷が減少し、構造的に不安定になるため、遷移金属層の遷移金属イオンが移動してくることが原因とされている。【００１６】
そのため、チタン置換のみでは、サイクルに伴う充放電曲線の形状変化を完全に抑制することは困難であることから、チタン置換体の更なる組成最適化として、層状岩塩型構造のリチウム層へより化学結合が強い陽イオンを置換することで、リチウム層の構造安定性を高める効果が期待されている。【００１７】
この指針で、リチウム過剰組成のリチウムマンガンチタン酸化物、或いはリチウムマンガン鉄酸化物へのマグネシウム置換が検討されている（特許文献４）。【００１８】
上述のように、正極材料として高容量が期待できるリチウム過剰組成の層状岩塩型構造を有する系のうちリチウムマンガンチタン酸化物やリチウムマンガン鉄酸化物については、充放電サイクルに伴う充放電曲線の変化を抑制するため、層状岩塩型構造のリチウム層へのマグネシウム置換が検討されている。しかしながら、マグネシウムイオンは、イオン半径が遷移金属イオンにも、リチウムイオンにも近く、リチウム層にも、遷移金属層にも置換されてしまうことから、可逆性の改善には一定の効果が確認されているものの、結果的に容量が低下してしまうことが問題である。そのような事情もあって、リチウム過剰組成の層状岩塩型構造を有するリチウムニッケルマンガン複合酸化物、リチウムニッケルコバルトマンガン複合酸化物、又はリチウムニッケルチタンマンガン複合酸化物については、そのようなマグネシウム置換は検討されていない。【００１９】
一般的に、充電に伴い、リチウム層のリチウム占有量が減少してくると、リチウム層の層間距離は広がる傾向にあることが知られている。しがたって、充電状態で、結晶構造変化を抑制する目的では、広がった層間で効果を発揮できる、より大きいイオン半径の元素を置換することが効果的である。そのため、マグネシウム単独の置換よりも、マグネシウムとカルシウム、或いはカルシウムのみを置換させることが非常に効果的であるが、これまでにリチウム過剰組成のリチウム層へのカルシウムイオンの置換は、イオン半径が大きく異なることから、困難であるとされ、公知の文献での報告はない。【００２０】
さらに、リチウム過剰組成を有する材料系では、初回充電反応時に、層間からのリチウムの脱離反応以外に、酸素脱離、更に遷移金属の結晶構造中の移動が起こることがよく知られている（非特許文献４）。
この酸素脱離反応は、初回充電時にリチウム基準で約４．５Ｖで電位平坦部を生成することがよく知られており、この反応が高容量の発現に必須であるため、初回の充電容量に対する放電容量が小さいという不可逆容量が大きいことが、実用上の問題がある（例えば、非特許文献２のＦｉｇ．４（ｃ）の１ｓｔサイクルの充電曲線）。【００２１】
また、初回の放電容量は２５０ｍＡｈ／ｇ程度の高容量が得られた場合でも、サイクルを繰り返すと材料の結晶構造が変化することが原因で放電電圧が大きく低下し、また、容量低下も著しいことが知られている。
このため、リチウム過剰組成を有する材料系を、実際の電池システムで使用する場合には、このような結晶構造変化、化学組成変化を含めた電極の電気化学的な活性化を行うことが必要不可欠であり、例えば上限電圧をサイクル毎に上昇させていく段階的充電手法などが提案されている（非特許文献４）。
しかしながら、この段階的充電手法でも、高容量を発現させるためには、上限電圧を４．８Ｖという高電圧にする必要があるため、現行の電池システムでは、電解液の酸化分解を抑制するための方策も必要となり問題である。
したがって、このような電極の電気化学的な活性化手法ではなく、材料の合成プロセスにおいて、その後の酸素脱離反応や、結晶構造変化を起こさない、或いはできるだけ変化を低減できるような材料を合成することが、電気化学的な活性化の処理工程も不要となることから、求められている。
【先行技術文献】
【特許文献】
【００２２】
【特許文献１】特開２０１２―２０９２４２号公報
【特許文献２】日本国特許第５０２４３５９号公報
【特許文献３】特開２００７―２５７８８５号公報
【特許文献４】特開２０１３―１００１９７号公報
【非特許文献】
【００２３】
【非特許文献１】Ｎ．Ｉｓｈｉｄａ，Ｈ．Ｈａｙａｋａｗａ，Ｈ．Ｓｈｉｂｕｙａ，Ｊ．Ｉｍａｉｚｕｍｉ，Ｊ．Ａｋｉｍｏｔｏ，Ｊｏｕｒｎａｌ  ｏｆ  Ｐｏｗｅｒ  Ｓｏｕｒｃｅｓ，２４４，５０５−５０９（２０１３）
【非特許文献２】Ｔ．Ｏｈｚｕｋｕ，Ｍ．Ｎａｇａｙａｍａ，Ｋ．Ｔｓｕｊｉ，Ｋ．Ａｒｉｙｏｓｈｉ，Ｊｏｕｒｎａｌ  ｏｆ  Ｍａｔｅｒｉａｌｓ  Ｃｈｅｍｉｓｔｒｙ，２１，１０１７９−１０１８８（２０１１）
【非特許文献３】Ｓ．Ｙａｍａｍｏｔｏ，Ｈ．Ｎｏｇｕｃｈｉ，Ｗ．Ｚｈａｏ，Ｊｏｕｒｎａｌ  ｏｆ  Ｐｏｗｅｒ  Ｓｏｕｒｃｅｓ，２７８，７６−８６（２０１５）
【非特許文献４】Ａ．Ｉｔｏ，Ｄ．Ｌｉ，Ｙ．Ｏｈｓａｗａ，Ｙ．Ｓａｔｏ，Ｊｏｕｒｎａｌ  ｏｆ  Ｐｏｗｅｒ  Ｓｏｕｒｃｅｓ，１８３，３４４−３４８（２００８）
【発明の概要】
【発明が解決しようとする課題】
【００２４】
本発明は、このような事情に鑑みてなされたものであり、リチウム二次電池の正極材料活物質として用いると、高容量が可能で、かつ、サイクルの進行に伴う放電曲線の変化が小さいか、又は、それらの性能が期待できるリチウム過剰組成の層状岩塩型構造を有する新規な複合酸化物を提供することを課題とする。また、リチウム二次電池用のリチウム過剰組成の層状岩塩型構造を有する正極材料であって、高容量が可能で、かつ、サイクルの進行に伴う放電曲線の変化が小さいか、又は、それらの性能が期待できる正極材料を提供することを課題とする。さらに、前記複合酸化物又は正極材料を用いたリチウム二次電池を提供することを課題とする。【００２５】
そこで、酸素脱離反応や、結晶構造変化を起こさない、或いはできるだけ変化を低減できるような材料を合成して提供するためには、高い結晶性を有することで結晶構造が安定化し、容易に酸素脱離しないように強固な共有結合性が強い化学結合を酸素と形成できる元素としてマグネシウムやカルシウムに代表されるアルカリ土類金属元素を構造中に導入することで、充電時における酸素脱離反応を抑制し、結晶構造中の酸素原子の配列が維持されると共に、充放電に伴う遷移金属原子の移動が抑制できる。【００２６】
本明細書において、「酸素原子の配列が維持される」とは、酸素と結合する陽イオンとの共有結合性を高めることによって、充放電反応に伴って、酸素原子が結晶構造中を移動する、或いは構造から脱離することにより原子配列に欠損を生じないことであり、完全に脱離反応を抑制することでも良いし、或いはあらかじめ酸素欠損した状態で安定な配列であることでも良い。【００２７】
したがって、共有結合性を高める方策としては、前述のマグネシウム、カルシウムなどのアルカリ土類金属元素をリチウム席へ置換が効果的である。また、充放電時に酸素脱離をさせない方策としては、合成時に還元雰囲気でマンガン等の遷移金属元素の価数を低下させることで、あらかじめ酸素欠損を形成することが効果的である。
酸素原子の配列が維持できているかどうかは、初回充電状態で、電池を解体し、充電状態にある正極活物質のＸＲＤ測定を行い、リートベルト法で結晶構造解析を行うことや、電子回折で回折図形を測定することで、確認することができる。【００２８】
また、充放電サイクルを繰り返した後に、ニッケル、マンガンなどの遷移金属原子の配列が維持されており、スピネル構造などに結晶構造が変化しているかどうかについても、充放電サイクル後に、電池を解体し、充電状態にある正極活物質のＸＲＤ測定を行い、リートベルト法で結晶構造解析を行うことや、電子回折で回折図形を測定することで、確認することができる。
特に、スピネル化が顕著の場合は、結晶の対称性が単斜晶系から、立方晶系に変化することで確認することができる。【００２９】
本明細書において、「リチウム過剰組成」という表現は、層状岩塩型構造において、遷移金属イオンが占有している層に、一部リチウムが占有している構造をとっている化合物について用いる。【００３０】
したがって、リチウムのモル数がその他の金属イオンのモル数よりも過剰であることは必ずしも必要ではない。また、本発明のリチウム過剰組成であることは、試料の粉末Ｘ線回折、粉末中性子回折データを使用した結晶構造解析を行うことで、単斜晶系に由来した長周期構造が確認されること、及び、リートベルト法による結晶構造解析を行うことで、格子定数を決定することで確認することができる。さらに、リチウムイオンの占有についても、結晶構造解析によって、各サイトの占有率の形で定量的に明らかにできる。
【課題を解決するための手段】
【００３１】
本発明者らは鋭意検討した結果、リチウム過剰層状岩塩型構造を有するリチウムニッケルマンガン複合酸化物、リチウムニッケルコバルトマンガン酸化物又はリチウムニッケルチタンマンガン複合酸化物にカルシウム及び／又はマグネシウムが置換した複合酸化物（Ｌｉ１＋ｘ−２ｙＭｙ）（ＣｏｚＮｉｍＴｉｎＭｎ１−ｍ−ｎ−ｚ）１−ｘＯ２（Ｍ：Ｃａ及び／又はＭｇ、ただし式中、０＜ｘ≦０．３３、０＜ｙ＜０．１３、０≦ｚ＜０．２、０＜ｍ＜０．５、０≦ｎ≦０．２５）が作製可能であることが確認でき、さらにこれらの酸化物を正極活物質として作製した電極を用いたリチウム二次電池において、カルシウム及び／又はマグネシウムの置換によって、初回の充電反応（リチウム脱離反応）時に、酸素脱離反応が起こらず、酸素原子の配列が維持され、初回充電時に約４．５Ｖに電位平坦部が認められず、電位が単調に増加する曲線を示し、さらに充放電による結晶構造変化が起こりにくくなった結果、容量低下が意外にも生じず、むしろ、電圧範囲が４．６Ｖから２．５Ｖの充放電試験でも２５０ｍＡｈ／ｇを超える高容量と、サイクルに伴ってもほとんど充放電曲線が変化しないことが確認できた。
【００３２】
すなわち、本発明は、リチウム過剰層状岩塩型構造を有するリチウム遷移金属複合酸化物であって、化学組成としてカルシウム及び／又はマグネシウムを含むことにより、電気化学的にリチウムを脱離した時に酸素原子の配列が維持されるリチウム遷移金属複合酸化物である。より具体的には、電気化学的に４．６Ｖ以上５．０Ｖ以下の電位でリチウムを脱離したとき、酸素原子の配列が維持される前記複合酸化物である。【００３３】
前記複合酸化物は、結晶性を備え、単斜晶系に属する層状岩塩型構造を備え、結晶構造中にカルシウム及び／又はマグネシウムを含むことにより、酸素との化学結合が強固となることで、電気化学的にリチウムを脱離した時に酸素原子の配列を維持したリチウム遷移金属複合酸化物である。【００３４】
前記複合酸化物は、化学式（Ｌｉ１＋ｘ−２ｙＭｙ）（ＣｏｚＮｉｍＴｉｎＭｎ１−ｍ−ｎ−ｚ）１−ｘＯ２（Ｍ：Ｃａ及び／又はＭｇ、ただし式中、０＜ｘ≦０．３３、０＜ｙ＜０．１３、０≦ｚ＜０．２、０＜ｍ＜０．５、０≦ｎ≦０．２５）で表されるリチウム遷移金属複合酸化物にカルシウム及び／又はマグネシウムを置換した複合酸化物である。
【００３５】
また、本発明は、前記複合酸化物からなるリチウム二次電池用の正極材料活物質である。【００３６】
前記正極材料活物質は、４．８Ｖまでの初回充電反応時に、酸素脱離反応が起こらず、酸素原子の配列を維持可能であり、４．４Ｖ以上４．７Ｖ以下の電圧範囲で、初回充電曲線が電位平坦部を示さずに、電位が単調に増加していく充電曲線を示すリチウム二次電池用の正極材料活物質である。【００３７】
前記正極材料活物質は、充放電サイクルに伴うスピネル構造への変化が出現しないリチウム二次電池用の正極材料活物質である。【００３８】
さらに本発明は、正極、負極、セパレータ及び電解質を備えるリチウム二次電池であって、前記正極は、リチウム過剰層状岩塩型構造を有するリチウム遷移金属複合酸化物にカルシウム及び／又はマグネシウムが置換した複合酸化物を正極材料活物質として備えるリチウム二次電池である。【００３９】
また、本発明は、正極、負極、セパレータ及び電解質を備えるリチウム二次電池であって、前記正極はリチウム過剰層状岩塩型構造を備えるリチウム遷移金属複合酸化物を備え、正極材料の充放電容量が２５０ｍＡｈ／ｇ以上を備えるリチウム二次電池である。【００４０】
すなわち、本発明は、以下の側面を有する。
（１）リチウムと、カルシウム及びマグネシウムの少なくとも一方と、ニッケルと、マンガンとを含有し、リチウム過剰層状岩塩型構造を備える複合酸化物；
（２）前記複合酸化物は、電気化学的に４．６Ｖ以上５．０Ｖ以下の電位でリチウムを脱離したとき、酸素原子の配列が維持される（１）に記載の複合酸化物；
（３）前記複合酸化物は、単斜晶系に属する層状岩塩型構造を備える（１）又は（２）に記載の複合酸化物；
（４）前記複合酸化物は、化学式（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａ及び／又はＭｇであり、ｘ、ｙ、ｚ、ｍ及びｎは、それぞれ、０＜ｘ≦０．３３、０＜ｙ＜０．１３、０≦ｚ＜０．２、０＜ｍ＜０．５、０≦ｎ≦０．２５を満たす数である）で表される（１）〜（３）のいずれか１つに記載の複合酸化物；
（５）前記複合酸化物は、化学式（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａ及び／又はＭｇであり、ｘ、ｙ、ｚ、ｍ及びｎは、それぞれ、０．２０≦ｘ≦０．２８、０＜ｙ＜０．０３、０≦ｚ＜０．２、０．１＜ｍ＜０．３、０≦ｎ≦０．２を満たす数である）で表される（１）〜（３）のいずれか１つに記載の複合酸化物；
（６）前記複合酸化物は、化学式（Ｌｉ１＋ｘ−２ｙＭｙ）（ＣｏｚＮｉｍＭｎ１−ｍ−ｚ）１−ｘＯ２（式中、Ｍは、Ｃａ及び／又はＭｇであり、ｘ、ｙ、ｚ及びｍは、それぞれ、０．２０≦ｘ≦０．２８、０＜ｙ＜０．０３、０≦ｚ＜０．２、０．１＜ｍ＜０．２を満たす数である）で表される（１）〜（３）のいずれか１つに記載の複合酸化物；
（７）前記複合酸化物は、化学式（Ｌｉ１＋ｘ−２ｙＭｙ）（ＮｉｍＭｎ１−ｍ）１−ｘＯ２（式中、Ｍは、Ｃａ及び／又はＭｇであり、ｘ、ｙ及びｍは、それぞれ、０．２０≦ｘ≦０．２８、０＜ｙ＜０．０３、０．２＜ｍ＜０．３を満たす数である）で表される（１）〜（３）のいずれか１つに記載の複合酸化物；
（８）前記複合酸化物は、化学式（Ｌｉ１＋ｘ−２ｙＭｙ）（ＮｉｍＴｉｎＭｎ１−ｍ−ｎ）１−ｘＯ２（Ｍは、Ｃａ及び／又はＭｇであり、ｘ、ｙ、ｍ及びｎは、それぞれ、０．２０≦ｘ≦０．２８、０＜ｙ＜０．０３、０．１＜ｍ＜０．３、０≦ｎ≦０．２を満たす数である）で表される（１）〜（３）のいずれか１つに記載の複合酸化物；
（９）（１）〜（８）のいずれか１つに記載の複合酸化物を備えるリチウム二次電池用の正極材料活物質；
（１０）前記正極材料活物質は、初回充電反応時の４．４Ｖ以上４．７Ｖ以下の電圧範囲で、酸素原子の配列を維持し、電位が単調に上昇する充電曲線を示す（９）に記載のリチウム二次電池用の正極材料活物質；
（１１）前記正極材料活物質は、高容量であり、かつ充放電サイクルに伴って遷移金属原子の配列を維持する（９）に記載のリチウム二次電池用の正極材料活物質；
（１２）正極、負極、セパレータ及び電解質を備えるリチウム二次電池であって、前記正極は、（９）〜（１１）のいずれか１つに記載のリチウム二次電池用の正極材料活物質を備えるリチウム二次電池；又は
（１３）前記リチウム二次電池は、その充放電容量が、前記正極材料活物質の複合酸化物の単位重量あたり２５０ｍＡｈ／ｇ以上３００ｍＡｈ／ｇ以下である（１２）に記載のリチウム二次電池。
【発明の効果】
【００４１】
本発明によれば、リチウム過剰層状岩塩型構造を有するリチウム遷移金属複合酸化物にカルシウム及び／又はマグネシウムが置換した複合酸化物が作製可能であり、この複合酸化物を正極活物質として作製した電極を用いたリチウム二次電池において、初回充電時に酸素脱離反応に起因する約４．５Ｖにおける電位平坦部がなく、単調に電位が増大していく充電曲線を示し、高容量と、サイクルに伴う放電曲線の変化が小さい可逆性の高い充放電特性が可能となる〔例えば、最大の放電容量が２４０ｍＡｈ／ｇ以上（好ましくは２５０ｍＡｈ／ｇ以上）、最大放電容量の４サイクル後の放電容量が、当初の最大放電容量に対する容量維持率として９５％以上（好ましくは９７％以上）で、かつ、平均放電電位（Ｖ）（各サイクルの放電のエネルギー密度（ｍＷｈ／ｇ）を放電の容量（ｍＡｈ／ｇ）で除算することで算出）が、放電容量最大時の平均放電電位に対する電位維持率として９８％以上（好ましくは９９％以上）〕。
【図面の簡単な説明】
【００４２】
【図１】リチウム二次電池の１例を示す模式図である。
【図２】実施例１で得られた本発明のリチウムカルシウムニッケルマンガン複合酸化物のＸ線粉末回折図形である。
【図３】実施例１で得られた本発明のリチウムカルシウムニッケルマンガン複合酸化物の化学組成分析によるＥＤＳスペクトルである。
【図４】実施例１で得られた本発明のリチウムカルシウムニッケルマンガン複合酸化物を正極活物質とするリチウム二次電池の電圧範囲５．０−２．０Ｖで充放電試験を行った１０サイクル目の充放電曲線である。
【図５】実施例１で得られた本発明のリチウムカルシウムニッケルマンガン複合酸化物を正極活物質とするリチウム二次電池の電圧範囲４．８−２．５Ｖで充放電試験を行った１サイクル目の充電曲線である。
【図６】実施例１で得られた本発明のリチウムカルシウムニッケルマンガン複合酸化物を正極活物質とするリチウム二次電池の電圧範囲４．６−２．５Ｖで充放電試験を行った３９サイクル目の充電曲線である。
【図７】実施例２で得られた本発明のリチウムカルシウムニッケルマンガン複合酸化物のＸ線粉末回折図形である。
【図８】実施例３で得られた本発明のリチウムカルシウムニッケルチタンマンガン複合酸化物のＸ線粉末回折図形である。
【図９】実施例３で得られた本発明のリチウムカルシウムニッケルチタンマンガン複合酸化物の化学組成分析によるＥＤＳスペクトルである。
【図１０】実施例３で得られた本発明のリチウムカルシウムニッケルチタンマンガン複合酸化物を正極活物質とするリチウム二次電池の電圧範囲５．０−２．０Ｖで充放電試験を行った１０サイクル目の充放電曲線である。
【図１１】実施例４で得られた本発明のリチウムマグネシウムニッケルマンガン複合酸化物のＸ線粉末回折図形である。
【図１２】実施例４で得られた本発明のリチウムマグネシウムニッケルマンガン複合酸化物の化学組成分析によるＥＤＳスペクトルである。
【図１３】実施例４で得られた本発明のリチウムマグネシウムニッケルマンガン複合酸化物を正極活物質とするリチウム二次電池の電圧範囲５．０−２．０Ｖで充放電試験を行った１０サイクル目の充放電曲線である。
【図１４】実施例４で得られた本発明のリチウムマグネシウムニッケルマンガン複合酸化物を正極活物質とするリチウム二次電池の電圧範囲４．８−２．５Ｖで充放電試験を行った１サイクル目の充電曲線である。
【図１５】実施例４で得られた本発明のリチウムマグネシウムニッケルマンガン複合酸化物を正極活物質とするリチウム二次電池の電圧範囲４．６−２．５Ｖで充放電試験を行った３０サイクル目の充放電曲線である。
【図１６】実施例５で得られた本発明のリチウムマグネシウムニッケルマンガン複合酸化物のＸ線粉末回折図形である。
【図１７】実施例６で得られた本発明のリチウムマグネシウムニッケルチタンマンガン複合酸化物のＸ線粉末回折図形である。
【図１８】実施例６で得られた本発明のリチウムマグネシウムニッケルチタンマンガン複合酸化物の化学組成分析によるＥＤＳスペクトルである。
【図１９】実施例６で得られた本発明のリチウムマグネシウムニッケルチタンマンガン複合酸化物を正極活物質とするリチウム二次電池の電圧範囲５．０−２．０Ｖで充放電試験を行った１０サイクル目の充放電曲線である。
【図２０】実施例７で得られた本発明のリチウムカルシウムマグネシウムニッケルマンガン複合酸化物のＸ線粉末回折図形である。
【図２１】実施例７で得られた本発明のリチウムカルシウムマグネシウムニッケルマンガン複合酸化物を正極活物質とするリチウム二次電池の電圧範囲５．０−２．０Ｖで充放電試験を行った１２サイクル目の充放電曲線である。
【図２２】実施例７で得られた本発明のリチウムカルシウムマグネシウムニッケルマンガン複合酸化物を正極活物質とするリチウム二次電池の電圧範囲４．８−２．５Ｖで充放電試験を行った１サイクル目の充電曲線である。
【図２３】実施例７で得られた本発明のリチウムカルシウムマグネシウムニッケルマンガン複合酸化物を正極活物質とするリチウム二次電池の電圧範囲４．６−２．５Ｖで充放電試験を行った２４サイクル目の充放電曲線である。
【図２４】実施例８で得られた本発明のリチウムカルシウムマグネシウムニッケルマンガン複合酸化物のＸ線粉末回折図形である。
【図２５】実施例９で得られた本発明のリチウムカルシウムマグネシウムニッケルチタンマンガン複合酸化物のＸ線粉末回折図形である。
【図２６】実施例１０で得られた本発明のリチウムカルシウムコバルトニッケルマンガン複合酸化物のＸ線粉末回折図形である。
【図２７】実施例１０で得られた本発明のリチウムカルシウムコバルトニッケルマンガン複合酸化物を正極活物質とするリチウム二次電池の電圧範囲４．８−２．０Ｖで充放電試験を行った７サイクル目の充放電曲線である。
【図２８】実施例１１で得られた本発明のリチウムマグネシウムコバルトニッケルマンガン複合酸化物のＸ線粉末回折図形である。
【図２９】実施例１１で得られた本発明のリチウムマグネシウムコバルトニッケルマンガン複合酸化物を正極活物質とするリチウム二次電池の電圧範囲４．８−２．０Ｖで充放電試験を行った１５サイクル目の充放電曲線である。
【図３０】実施例１２で得られた本発明のリチウムカルシウムマグネシウムコバルトニッケルマンガン複合酸化物のＸ線粉末回折図形である。
【図３１】実施例１２で得られた本発明のリチウムカルシウムマグネシウムコバルトニッケルマンガン複合酸化物を正極活物質とするリチウム二次電池の電圧範囲４．８−２．０Ｖで充放電試験を行った７サイクル目の充放電曲線である。
【図３２】比較例１で得られた公知のリチウムニッケルマンガン複合酸化物のＸ線粉末回折図形である。
【図３３】比較例１で得られた公知のリチウムニッケルマンガン複合酸化物の化学組成分析によるＥＤＳスペクトルである。
【図３４】比較例１で得られた公知のリチウムニッケルマンガン複合酸化物を正極活物質とするリチウム二次電池の電圧範囲５．０−２．０Ｖで充放電試験を行った１０サイクル目の充放電曲線である。
【図３５】比較例１で得られた公知のリチウムニッケルマンガン複合酸化物を正極活物質とするリチウム二次電池の電圧範囲４．６−２．５Ｖで充放電試験を行った４０サイクル目の充放電曲線である。
【図３６】比較例２で得られた公知のリチウムニッケルマンガン複合酸化物のＸ線粉末回折図形である。
【図３７】比較例２で得られた公知のリチウムニッケルマンガン複合酸化物を正極活物質とするリチウム二次電池の電圧範囲４．８−２．０Ｖで充放電試験を行った１３サイクル目の充放電曲線である。
【図３８】比較例３で得られた公知のリチウムコバルトニッケルマンガン複合酸化物のＸ線粉末回折図形である。
【図３９】比較例３で得られた公知のリチウムニッケルマンガン複合酸化物を正極活物質とするリチウム二次電池の電圧範囲４．８−２．０Ｖで充放電試験を行った１６サイクル目の充放電曲線である。
【図４０】比較例４で得られた公知のリチウムコバルトニッケルマンガン複合酸化物のＸ線粉末回折図形である。
【図４１】比較例４で得られた公知のリチウムニッケルマンガン複合酸化物を正極活物質とするリチウム二次電池の電圧範囲４．８−２．０Ｖで充放電試験を行った６サイクル目の充放電曲線である。
【図４２】比較例５で得られたリチウムニッケルチタンマンガン複合酸化物のＸ線粉末回折図形である。
【図４３】比較例５で得られたリチウムニッケルチタンマンガン複合酸化物の化学組成分析によるＥＤＳスペクトルである。
【図４４】比較例５で得られたリチウムニッケルチタンマンガン複合酸化物を正極活物質とするリチウム二次電池の電圧範囲５．０−２．０Ｖで充放電試験を行った１０サイクル目の充放電曲線である。
【発明を実施するための形態】
【００４３】
本発明者らは、リチウム過剰層状岩塩型構造を有する高容量の正極材料について、より高容量が可能であり、かつ充放電サイクルに伴い充放電曲線の形状変化を出来るだけ少なくなるような化学組成について鋭意検討した結果、リチウム（Ｌｉと表記する場合がある）と、カルシウム（Ｃａと表記する場合がある）及びマグネシウム（Ｍｇと表記する場合がある）の少なくとも一方と、ニッケル（Ｎｉと表記する場合がある）と、マンガン（Ｍｎと表記する場合がある）とを含有し、リチウム過剰層状岩塩型構造を有する複合酸化物、より具体的には、リチウム過剰層状岩塩型構造を有するリチウムニッケルマンガン複合酸化物、リチウムニッケルコバルトマンガン複合酸化物又はリチウムニッケルチタンマンガン複合酸化物の結晶中にカルシウム及び／又はマグネシウムを含む複合酸化物（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａ及び／又はＭｇであり、ｘ、ｙ、ｚ、ｍ及びｎは、それぞれ、０＜ｘ≦０．３３、０＜ｙ＜０．１３、０≦ｚ＜０．２、０＜ｍ＜０．５、０≦ｎ≦０．２５を満たす数である）が作製可能であることを見出し、本発明を完成した。
本明細書において、「カルシウム及び／又はマグネシウム」とは、カルシウム及びマグネシウムの少なくとも一方、すなわち、カルシウム又はマグネシウムのいずれか一方又は両方を意味する。
【００４４】
また、この複合酸化物を正極活物質として作製した電極を用いたリチウム二次電池において、初回充電反応時に酸素脱離反応に起因する約４．５Ｖに電位平坦部を生じず、４．４Ｖ以上４．７Ｖ以下の電圧範囲で単調に電位が増加していく充電曲線を示し、高容量と、サイクルに伴う放電曲線の変化が小さい可逆性の高い充放電特性が可能であることを見出した。
本明細書において、初回充電反応時の「約４．５Ｖに電位平坦部を生じない」とは、初回充電反応時に、４．４Ｖから４．７Ｖの間で、各電圧における比容量の変化率が常に正の値をとることを意味する。
「高容量」とは、従来の正極材料活物質の重量当たりの容量が、最大２００ｍＡｈ／ｇであることから、２００ｍＡｈ／ｇ以上、より好ましくは２００ｍＡｈ／ｇ超の容量であることを意味する。また、容量の上限としては、リチウム過剰組成を有する層状岩塩型構造のリチウムニッケルマンガン酸化物Ｌｉ１．２Ｎｉ０．２Ｍｎ０．６Ｏ２の構造中のリチウムがすべて充放電反応に利用できた場合の理論容量である３７８ｍＡｈ／ｇなどが例示される。
「充放電サイクルに伴って遷移金属原子の配列を維持する」とは、充放電の下限カットオフ電圧が２．０Ｖ以上、上限カットオフ電圧が４．５Ｖ以上５．０Ｖ以下の定電流充放電試験等において、充放電サイクルを１０サイクル以上５０サイクル程度まで繰り返しても、複合酸化物の結晶構造中の遷移金属原子の配列が変化せず、スピネル構造への変化が起こらないことで、容量と放電電圧の低下が抑制できることを意味する。
【００４５】
なお、複合酸化物の結晶中に含まれるマグネシウムは、複合酸化物の遷移金属層とリチウム金属層の両方に置換されていると考えられるが、カルシウムは、イオン半径が遷移金属よりもかなり大きいため、遷移金属層には置換されず、リチウム層にのみ置換されていると考えられる。また、過剰のマグネシウムやカルシウム酸化物が不純物として存在しても、電池反応には影響ないので、存在してもよい。
【００４６】
カルシウム及び／又はマグネシウム置換の効果は、充電時にリチウム層のイオンが少なくなった場合に、リチウム層の層間を広げたまま維持することで、遷移金属層から遷移金属イオンが移動してくるのを妨げ、また、リチウム層の層間構造を安定化させる役割を担っている。
【００４７】
本発明の1つの側面において、公知のリチウム過剰層状岩塩型構造を有するリチウム遷移金属複合酸化物、リチウムニッケルマンガン複合酸化物や、リチウムニッケルコバルトマンガン酸化物、リチウムニッケルチタンマンガン複合酸化物と比べて、本発明のカルシウム及び／又はマグネシウム置換したリチウム遷移金属複合酸化物、カルシウム及び／又はマグネシウム置換したリチウムニッケルマンガン複合酸化物、カルシウム及び／又はマグネシウム置換したリチウムニッケルコバルトマンガン複合酸化物、或いはカルシウム及び／又はマグネシウム置換したリチウムニッケルチタン複合酸化物を活物質として作製した正極を使用したリチウム二次電池では、初回充電反応時に酸素脱離反応が起こらず、酸素原子の配列が維持可能であり、また、約４．５Ｖでの電位平坦部が生じず、単調に電位が増加していく充電曲線を示し、かつ２５０ｍＡｈ／ｇを超える放電容量と、充放電サイクルに伴うスピネル構造への変化が見られない。
【００４８】
本発明に係るカルシウム及び／又はマグネシウム置換は、リチウム過剰層状岩塩型構造を有するリチウム遷移金属複合酸化物であればよく、リチウムニッケルマンガン複合酸化物に限らずに、例えばリチウムコバルトニッケルマンガン複合酸化物、リチウムニッケルチタンマンガン複合酸化物等の複合酸化物であってもよい。
（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａ及び／又はＭｇであり、ｘ、ｙ、ｚ、ｍ及びｎは、それぞれ、０＜ｘ≦０．３３、０＜ｙ＜０．１３、０≦ｚ＜０．２、０＜ｍ＜０．５、０≦ｎ≦０．２５を満たす数である）の組成式で表され、かつリチウム過剰層状岩塩型構造を有する複合酸化物の具体例としては、組成式：
Ｌｉ１．２３Ｃａ０．０１Ｎｉ０．１９Ｍｎ０．５６Ｏ２；
Ｌｉ１．２４Ｍｇ０．０１Ｎｉ０．１９Ｍｎ０．５６Ｏ２；
Ｌｉ１．２２Ｃａ０．００５Ｍｇ０．００５Ｎｉ０．１９Ｍｎ０．５７Ｏ２；
Ｌｉ１．２３Ｃａ０．０１Ｃｏ０．１４Ｎｉ０．１３Ｍｎ０．４９Ｏ２；
Ｌｉ１．２２Ｍｇ０．０１Ｃｏ０．１４Ｎｉ０．１２Ｍｎ０．５０Ｏ２；又は
Ｌｉ１．２２Ｃａ０．００５Ｍｇ０．００５Ｃｏ０．１４Ｎｉ０．１３Ｍｎ０．４９Ｏ２等で表され、かつリチウム過剰層状岩塩型構造を有する複合酸化物が挙げられる。
【００４９】
以下、本発明に係る、リチウムと、カルシウム及びマグネシウムの少なくとも一方と、ニッケルと、マンガンとを含有し、リチウム過剰層状岩塩型構造を有する複合酸化物、すなわち、リチウム過剰層状岩塩型構造を有するリチウムニッケルマンガン複合酸化物、リチウムコバルトマンガン酸化物又はリチウムニッケルチタンマンガン複合酸化物のリチウム層にカルシウム及び／又はマグネシウムが置換した複合酸化物、より具体的には、（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａ及び／又はＭｇであり、ｘ、ｙ、ｚ、ｍ及びｎは、それぞれ、０＜ｘ≦０．３３、０＜ｙ＜０．１３、０≦ｚ＜０．２、０＜ｍ＜０．５、０≦ｎ≦０．２５を満たす数である）の組成式で表され、かつリチウム過剰層状岩塩型構造を有する複合酸化物の製造方法を詳述する。
（カルシウム及び／又はマグネシウムが置換したリチウムニッケルマンガン複合酸化物、リチウムニッケルコバルトマンガン複合酸化物又はリチウムニッケルチタンマンガン複合酸化物（Ｌｉ１＋ｘ−２ｙＭｙ）（ＣｏｚＮｉｍＴｉｎＭｎ１−ｍ−ｎ−ｚ）１−ｘＯ２（式中、Ｍは、Ｃａ及び／又はＭｇであり、ｘ、ｙ、ｚ、ｍ及びｎは、それぞれ、０＜ｘ≦０．３３、０＜ｙ＜０．１３、０≦ｚ＜０．２、０＜ｍ＜０．５、０≦ｎ≦０．２５を満たす数である）の合成）
本発明のうち、カルシウム及び／又はマグネシウムが置換したリチウムニッケルマンガン複合酸化物、リチウムニッケルコバルトマンガン酸化物又はリチウムニッケルチタンマンガン複合酸化物（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）は、原料として、リチウム金属、又はリチウム化合物の少なくとも１種、カルシウム金属、マグネシウム金属、カルシウム化合物、又はマグネシウム化合物の少なくとも１種、及びニッケル金属、又はニッケル化合物の少なくとも１種、コバルト金属、又はコバルト化合物の少なくとも１種、チタン金属、又はチタン化合物の少なくとも１種、マンガン金属、又はマンガン化合物の少なくとも１種を、（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）の化学組成となるように秤量・混合し、空気中などの酸素ガスが存在する雰囲気中で加熱することによって、製造することができる。
【００５０】
あるいはまた、出発原料として、リチウム、カルシウム及び／又はマグネシウム、ニッケル、コバルト、チタン、マンガンのうちのリチウムとカルシウム及び／又はマグネシウムを必須成分として含む２種類以上からなる化合物を用いて、（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）の化学組成となるように秤量・混合し、空気中などの酸素ガスが存在する雰囲気中で加熱することによって、製造することができる。
【００５１】
リチウム原料としては、リチウム（金属リチウム）及びリチウム化合物の少なくとも１種を用いる。リチウム化合物としては、リチウムを含有するものであれば特に制限されず、例えばＬｉ２ＣＯ３、ＬｉＯＨ・Ｈ２Ｏ、ＬｉＮＯ３、ＬｉＣｌ、Ｌｉ２ＳＯ４、Ｌｉ２Ｏ、Ｌｉ２Ｏ２等が挙げられる。或いはすでにＬｉＮｉＯ２などのリチウムニッケル酸化物、Ｌｉ２ＴｉＯ３、Ｌｉ４Ｔｉ５Ｏ１２などのリチウムチタン酸化物、ＬｉＭｎＯ２などのリチウムマンガン酸化物となっている化合物等が挙げられる。これらの中でも、炭酸リチウムＬｉ２ＣＯ３等が好ましい。
【００５２】
カルシウム及び／又はマグネシウム原料としては、カルシウム（金属カルシウム）、マグネシウム（金属マグネシウム）、カルシウム化合物、及びマグネシウム化合物の少なくとも１種を用いる。カルシウム化合物としては、カルシウムを含有するものであれば特に制限されず、例えばＣａＣｌ２、ＣａＣＯ３、ＣａＮＯ３・４Ｈ２Ｏ、ＣａＯ等が挙げられる。マグネシウム化合物としては、マグネシウムを含有するものであれば特に制限されず、例えばＭｇＣｌ２、ＭｇＣ２Ｏ４、ＭｇＯ等が挙げられる。或いはすでにＣａＴｉＯ３なＣａＭｎＯ３、ＭｇＴｉＯ３、ＭｇＭｎＯ３等のカルシウム遷移金属複合酸化物、マグネシウム遷移金属複合酸化物となっている化合物等が挙げられる。これらの中でも、塩化物ＣａＣｌ２及び／又はＭｇＣｌ２等が好ましい。
【００５３】
ニッケル原料としては、ニッケル（金属ニッケル）及びニッケル化合物の少なくとも１種を用いる。ニッケル化合物としては、ニッケルを含有するものであれば特に制限されず、例えば（ＣＨ３ＣＯＯ）２Ｎｉ・４Ｈ２Ｏ、ＮｉＯ、ＮｉＯＨ、ＮｉＯＯＨ等が挙げられる。或いはすでにマンガンニッケル化合物となっている水酸化物、マンガンチタンニッケル化合物となっている水酸化物等が挙げられる。これらの中でも、低い温度でも反応性が高く、組成制御しやすいことから、（ＣＨ３ＣＯＯ）２Ｎｉ・４Ｈ２Ｏ等が好ましい。
【００５４】
コバルト原料としては、コバルト（金属コバルト）及びコバルト化合物の少なくとも１種を用いる。コバルト化合物としては、コバルトを含有するものであれば特に制限されず、例えば（ＣＨ３ＣＯＯ）２Ｃｏ・４Ｈ２Ｏ、Ｃｏ３Ｏ４、ＣｏＯＨ、ＣｏＯＯＨ等が挙げられる。或いはすでにマンガンニッケルコバルト化合物となっている水酸化物等が挙げられる。これらの中でも、低い温度でも反応性が高く、組成制御しやすいことから、（ＣＨ３ＣＯＯ）２Ｃｏ・４Ｈ２Ｏ等が好ましい。
【００５５】
チタン原料としては、チタン（金属チタン）及びチタン化合物の少なくとも１種を用いる。チタン化合物としては、チタンを含有するものであれば特に制限されず、例えばＴｉＯ、Ｔｉ２Ｏ３、ＴｉＯ２、ＴｉＣｌ４等が挙げられる。或いはすでにマンガンチタン化合物となっている水酸化物等が挙げられる。これらの中でも、粉体の比表面積が大きく、反応性が高いアナターゼ型のＴｉＯ２等が好ましい。
【００５６】
マンガン原料としては、マンガン（金属マンガン）及びマンガン化合物の少なくとも１種を用いる。マンガン化合物としては、マンガンを含有するものであれば特に制限されず、例えばＭｎＣＯ３、ＭｎＣｌ２、ＭｎＯ、Ｍｎ２Ｏ３、Ｍｎ３Ｏ４、ＭｎＯ２、ＭｎＯＨ、ＭｎＯＯＨ等が挙げられる。これらの中でも、ＭｎＣＯ３等が好ましい。
【００５７】
はじめに、これらを含む混合物を調整する。各構成元素の混合割合は、（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）の化学組成となるように混合することが好ましい。カルシウム及び／又はマグネシウムのリチウムに対する量比は必要とするサイクル特性の安定性によって適宜変更することができるが、リチウム量が減少することは容量の低下に繋がるので、０＜ｙ＜０．１３、好ましくは０＜ｙ≦０．０６である。また、カルシウムとマグネシウムの量は、０＜ｙ＜０．１３の範囲内で適宜変更することができるが、構造的な安定性がより高くなるカルシウムとマグネシウムのモル比Ｃａ／Ｍｇ≧１が好ましい。
【００５８】
また、混合方法は、これらを均一に混合できる限り特に限定されず、例えばミキサー等の公知の混合機を用いて、湿式又は乾式で混合すればよい。
【００５９】
次いで、混合物を焼成する。焼成温度は、原料によって適宜設定することができるが、低温で分解、溶融するような（ＣＨ３ＣＯＯ）２Ｎｉ・４Ｈ２Ｏ、（ＣＨ３ＣＯＯ）２Ｃｏ・４Ｈ２Ｏ等を原料とする場合は、まず２５０℃〜６００℃で仮焼し、その後、最高温度として７５０℃〜１０５０℃程度、好ましくは８００℃から９５０℃とすればよい。また、焼成雰囲気も特に限定されず、通常は酸化性雰囲気又は大気中で実施すればよい。
【００６０】
また、高温焼成の時間が長い場合や回数が多い場合は、リチウムが高温で揮発し、化学組成中のリチウム量が減少してしまうことが起こるので、その場合は、あらかじめ、目的とする（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）の組成比よりも、モル比で０〜３０％リチウム量を過剰にすることが好ましく、過剰量は０〜１０％の範囲がより好ましい。過剰に仕込んでも、結晶構造の制約から、最大のリチウム量ｘ＝０．３３以上となることは不可能である。
【００６１】
焼成時間は、焼成温度等に応じて適宜変更することができるが、好ましくは３時間以上２４時間以下、より好ましくは８時間以上２０時間以下とすればよい。冷却方法も特に限定されないが、通常は自然放冷（炉内放冷）又は徐冷とすればよい。
【００６２】
焼成後は、必要に応じて焼成物を公知の方法で粉砕し、さらに上記の焼成工程の最高温度を変更しながら１〜５回実施してもよい。なお、粉砕の程度は、焼成温度などに応じて適宜調節すればよい。
【００６３】
（リチウム二次電池）
本発明のリチウム二次電池は、前記（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）を活物質として、前記活物質を、正極合材の全重量に対して、５０重量％以上１００重量％以下含有する正極を構成部材として用いるものである。すなわち、本発明のリチウム二次電池は、正極材料活物質として本発明のカルシウム及び／又はマグネシウム置換リチウム遷移金属複合酸化物を用いる以外は、公知のリチウム電池（コイン型、ボタン型、円筒型、全固体型等）の電池要素をそのまま採用することができる。図１は、本発明のリチウム二次電池を、コイン型リチウム二次電池に適用した１例を示す模式図である。このコイン型電池１は、ＳＵＳ製の負極端子２、金属リチウムを使用した負極３、ポリプロピレン製の微多孔製膜のセパレータ、（エチレンカーボネートとジエチルカーボネートを体積比１：１で混合した溶媒に１ＭのＬｉＰＦ６電解質を溶解した電解液）４、ポリプロピレン製の絶縁パッキング５、本発明の活物質からなる正極６、ＳＵＳ製の正極缶７により構成される。
【００６４】
本発明では、上記本発明の複合酸化物活物質に、必要に応じて導電剤、結着剤等を配合して正極合材を調整し、これを集電体に圧着することにより正極が作製できる。集電体としては、好ましくはステンレスメッシュ、アルミメッシュ、アルミ箔等を用いることができる。導電剤としては、好ましくはアセチレンブラック、ケッチェンブラック等を用いることができる。結着剤としては、好ましくはテトラフルオロエチレン、ポリフッ化ビニリデン等を用いることができる。
【００６５】
正極合材におけるカルシウム及び／又はマグネシウムが置換したリチウムニッケルマンガン複合酸化物又はリチウムニッケルコバルトマンガン複合酸化物、リチウムニッケルチタンマンガン複合酸化物活物質、導電剤、結着剤等の配合も特に限定的ではないが、本発明のリチウム複合酸化物活物質が、正極合材の全重量に対して、５０〜９５重量％程度（好ましくは８０〜９０重量％）とし、導電剤が１〜５０重量％程度（好ましくは３〜４８重量％）、結着剤が０〜３０重量％（好ましくは２〜１５重量％）とすればよい。ただし、リチウム複合酸化物活物質、導電剤及び結着剤の含有量の和は、１００重量％を超えない。
【００６６】
本発明のリチウム二次電池において、上記正極に対する対極としては、例えば金属リチウム、リチウム合金、及び黒鉛、ＭＣＭＢ（メソカーボンマイクロビーズ）などの炭素系材料、リチウムチタン酸化物などの酸化物材料など、負極として機能し、リチウムを吸蔵・放出可能な公知のものを採用することができる。
【００６７】
また、本発明のリチウム二次電池において、セパレータとしても公知の電池要素を採用すればよく、例えば、多孔性のポリエチレンフィルム、ポリプロピレンフィルムなどが使用できる。
【００６８】
さらに、電解質としても公知の電解液、固体電解質等が適用できる。例えば、電解液としては、過塩素酸リチウム、６フッ化リン酸リチウム等の電解質を、エチレンカーボネート（ＥＣ）、ジメチルカーボネート（ＤＭＣ）、プロピレンカーボネート（ＰＣ）、ジエチルカーボネート（ＤＥＣ）等の溶媒に溶解させたものが使用できる。
【実施例】
【００６９】
以下に、実施例を示し、本発明の特徴とするところをより一層明確にする。本発明は、これら実施例に限定されるものではない。
＜実施例１＞【００７０】
（リチウム過剰層状岩塩型構造を有するリチウムカルシウムニッケルマンガン複合酸化物（組成式：Ｌｉ１．２３Ｃａ０．０１Ｎｉ０．１９Ｍｎ０．５６Ｏ２））
炭酸リチウム（Ｌｉ２ＣＯ３、レアメタリック製、純度９９．９９％）、塩化カルシウム（ＣａＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃａ：Ｎｉ：Ｍｎ＝１．８：０．０２：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【００７１】
上記により得られたリチウムカルシウムニッケルマンガン複合酸化物について、粉末Ｘ線回折装置（リガク製、商品名ＲＩＮＴ２５５０Ｖ）により結晶構造を調べたところ、良好な結晶性を有する、リチウム過剰組成に特徴的な単斜晶系に属する層状岩塩型構造が主相であることが明らかとなった。この時の粉末Ｘ線回折図形を図２に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。
ａ＝２．８５３１Å±０．０００２Å
ｃ＝１４．２４２Å±０．００２Å
Ｖ＝１００．４０±０．０１Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９４２７Å±０．０００８Å
ｂ＝８．５５６１Å±０．０００９Å
ｃ＝５．０２８０Å±０．０００４Å
β＝１０９．２７４°±０．００９°
Ｖ＝２００．７２±０．０４Å３【００７２】
また、走査型電子顕微鏡（ＪＥＯＬ製、商品名ＪＣＭ−６０００）により化学組成を調べたところ、粉体粒子が、カルシウム、ニッケル、マンガンを含有していることを確認され、粉体試料全体の組成比として、Ｃａ：Ｎｉ：Ｍｎ＝０．０２：０．２５：０．７５（ｍ＝０．２５）であることが判明した。このときのＳＥＭ−ＥＤＳスペクトルを図３に示す。
さらに、ＩＣＰ分析（ＨＩＴＡＣＨＩ製、商品名Ｐ−４０１０）により化学分析を行い、モル比は、Ｌｉ：Ｃａ：Ｎｉ：Ｍｎ＝１．６４：０．０２：０．２５：０．７５であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（Ｍ：Ｃａ及び／又はＭｇ、ただし式中、０＜ｘ≦０．３３、０＜ｙ＜０．１３、０≦ｚ＜０．２、０＜ｍ＜０．５、０≦ｎ≦０．２５）で表記し直すと、ｘ＝０．２５、ｙ＝０．０１、ｚ＝０、ｍ＝０．２５、ｎ＝０となることが確認された。また、るつぼ材由来のアルミニウム、ケイ素などは検出されなかった。
【００７３】
（リチウム二次電池）
このようにして得られたリチウムカルシウムニッケルマンガン複合酸化物を活物質とし、導電剤としてアセチレンブラック、結着剤としてテトラフルオロエチレンを、重量比で４５：４５：１０となるように配合し電極を作製した。【００７４】
この電極を作用極（正極）、対極（負極）にリチウム金属を用いて、６フッ化リン酸リチウムをエチレンカーボネート（ＥＣ）とジエチルカーボネート（ＤＥＣ）との混合溶媒（体積比１：１）に溶解させた１Ｍ溶液を電解液とする、図１に示す構造のリチウム二次電池（コイン型セル）を作製し、その充放電特性を測定した。電池の作製は、公知のセルの構成・組み立て方法に従って行った。
前記リチウム二次電池（コイン型セル）のより具体的な構造は、前記正極６、前記電解液を含むポリプロピレン製の微多孔製膜のセパレータ４、金属リチウムを使用した負極３及びＳＵＳ製の負極端子２をこの順で積層して積層体とし、前記積層体が、前記正極６をＳＵＳ製の正極缶７の内底部に接し、かつ前記負極端子２の少なくとも一部を前記正極缶７の外部に露出するようにして前記正極缶７に収容されている。前記正極缶７内で前記積層体の周囲はポリプロピレン製の絶縁パッキング５で被覆されて、コイン型セルを有するリチウム二次電池が形成されている。前記コイン型セルを平面に載置したとき、前記コイン型セルの鉛直方向の厚さは３．２ｍｍであり、直径は２０ｍｍである。また、正極缶７、前記正極６、前記電解液を含むポリプロピレン製の微多孔製膜のセパレータ４、金属リチウムを使用した負極３及びＳＵＳ製の負極端子２の鉛直方向の厚さは、それぞれ、０．２５ｍｍ、０．３ｍｍ、０．０２ｍｍ、０．２ｍｍ、及び０．２５ｍｍであり、残部のスペースをいずれもＳＵＳ製のウェーブワッシャー１．４ｍｍとスペーサー１．０ｍｍで充填したものである。【００７５】
作製されたリチウム二次電池について、２５℃の温度条件下で、電流密度１０ｍＡ／ｇ、リチウム基準の電位５．０Ｖ−２．０Ｖのカットオフ電位で定電流充放電試験を行った。その結果、サイクル毎に容量が増大していき、１０サイクル目で容量が最大となり、１０サイクル目の充電容量２７０ｍＡｈ／ｇ、放電容量２６３ｍＡｈ／ｇという高容量が得られることが判明した。本明細書において、「リチウム基準の電位」とは、金属リチウムの溶解・析出反応の電位を基準（０Ｖ）とした場合の電池の電圧を意味する。また、１０サイクル目の放電のエネルギー密度は９１３Ｗｈ／ｋｇであることから、１０サイクル目の平均放電電位は、放電のエネルギー密度（９１３Ｗｈ／ｋｇ）を放電容量（２６３ｍＡｈ／ｇ）で除算することで、（９１３÷２６３＝３．４７）Ｖであることが明らかとなった。１０サイクル目の充放電曲線を図４に示す。さらに、１４サイクル目の放電曲線では、容量の低下は認められず、また、放電エネルギー密度を放電容量で割り算した平均放電電位は３．４４Ｖであり、放電電位の減少はわずかであることが確認された。以上から、本発明のリチウムカルシウムニッケルマンガン複合酸化物活物質が、高容量のリチウム二次電池材料として有用であることが明らかとなった。
また、同条件で作製したリチウム二次電池について、２５℃の温度条件下で、電流密度１０ｍＡ／ｇ、リチウム基準の電位４．８−２．５Ｖのカットオフ電位で定電流充放電試験を行った。その結果、サイクル毎に充放電の容量が増大していき、３２サイクル目で容量が最大となった。この充放電試験の１サイクル目の充電曲線を図５に示す。リチウム過剰層状岩塩型構造のリチウムニッケルマンガン複合酸化物、或いはリチウムニッケルコバルトマンガン酸化物に特徴的な約４．５Ｖでの電圧平坦部は認められず、単調に電位が増大していく充電曲線であることが確認でき、本発明のリチウムカルシウムニッケルマンガン複合酸化物活物質が、酸素脱離反応を起こさず、酸素原子の配列を維持したままで高容量のリチウム二次電池材料として有用であることが明らかとなった。
また、同条件で作製したリチウム二次電池について、２５℃の温度条件下で、電流密度１０ｍＡ／ｇ、リチウム基準の電位４．６−２．５Ｖのカットオフ電位で定電流充放電試験を行った。その結果、サイクル毎に充放電の容量が増大していき、３９サイクル目で容量が最大となった。この時の３９サイクル目の充電曲線を図６に示す。３９サイクル目で放電容量は、２５３ｍＡｈ／ｇであり、その後の７５サイクル目の放電容量が３９サイクル目の放電容量に対して９８％程度の容量維持率を示すことが確認された。このことから、本発明のリチウムカルシウムニッケルマンガン複合酸化物活物質が、高容量のリチウム二次電池材料として有用であることが明らかとなった。【００７６】
＜実施例２＞
（リチウム過剰層状岩塩型構造を有するリチウムカルシウムニッケルマンガン複合酸化物）
炭酸リチウム（Ｌｉ２ＣＯ３、レアメタリック製、純度９９．９９％）、塩化カルシウム（ＣａＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃａ：Ｎｉ：Ｍｎ＝１．８：０．２：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【００７７】
上記により得られたリチウムカルシウムニッケルマンガン複合酸化物について、粉末Ｘ線回折装置（リガク製、商品名ＲＩＮＴ２５５０Ｖ）により結晶構造を調べたところ、良好な結晶性を有する、リチウム過剰組成に特徴的な単斜晶系に属する層状岩塩型構造が主相であることが明らかとなった。この時の粉末Ｘ線回折図形を図７に示す。単斜晶系に帰属されるピークが２０°から３５°にかけて観測され、リチウム過剰組成であることが確認された。一方、副相として、酸化カルシウムに帰属されるピーク（図中＊印）が観測され、この仕込み組成がカルシウムの固溶限界であることが明らかになった。したがって、カルシウム単独での置換の場合、置換量ｙは０．１３未満であることが確認できた。【００７８】
＜実施例３＞
（リチウム過剰層状岩塩型構造を有するリチウムカルシウムニッケルチタンマンガン複合酸化物の合成）
炭酸リチウム（Ｌｉ２ＣＯ３、レアメタリック製、純度９９．９９％）、塩化カルシウム（ＣａＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、二酸化チタン（ＴｉＯ２、テイカ製ＡＭＴ−１００、含有量９３％）、炭酸マンガン（ＭｎＣＯ３、高純度化学研究所製、純度９９．９％）の各粉末を、原子比でＬｉ：Ｃａ：Ｎｉ：Ｔｉ：Ｍｎ＝１．８：０．０２：０．１２５：０．１２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【００７９】
上記により得られたリチウムカルシウムニッケルチタンマンガン複合酸化物について、粉末Ｘ線回折装置（リガク製、商品名ＲＩＮＴ２５５０Ｖ）により結晶構造を調べたところ、良好な結晶性を有する、単斜晶系に属する層状岩塩型構造が主相であることが明らかとなった。この時の粉末Ｘ線回折図形を図８に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。特に、チタンの置換に伴い、実施例１の格子定数と比べて、ａ軸、ｃ軸長共に顕著に長くなっていることが確認された。
ａ＝２．８５５８Å±０．０００４Å
ｃ＝１４．２６０Å±０．００３Å
Ｖ＝１００．７２±０．０２Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９４３４Å±０．００１０Å
ｂ＝８．５５５１Å±０．００１０Å
ｃ＝５．０３０２Å±０．０００５Å
β＝１０９．２１６°±０．０１２°
Ｖ＝２００．８８±０．０５Å３【００８０】
また、走査型電子顕微鏡（ＪＥＯＬ製、商品名ＪＣＭ−６０００）により化学組成を調べたところ、粉体粒子が、カルシウム、ニッケル、チタン、マンガンを含有していることを確認され、粉体試料全体の組成比として、Ｃａ：Ｎｉ：Ｔｉ：Ｍｎ＝０．０２：０．１２５：０．１２５：０．７５（ｍ＝０．１２５、ｎ＝０．１２５）であることが判明した。このときのＳＥＭ−ＥＤＳスペクトルを図９に示す。【００８１】
（リチウム二次電池）
このようにして得られたリチウムカルシウムニッケルチタンマンガン複合酸化物を活物質とし、実施例１と同じ構成要素・構造のリチウム二次電池（コイン型セル）を作製した。【００８２】
作製されたリチウム二次電池について、２５℃の温度条件下で、電流密度１０ｍＡ／ｇ、リチウム基準の電位５．０Ｖ−２．０Ｖのカットオフ電位で定電流充放電試験を行った。その結果、サイクル毎に充放電の容量が増大していき、１０サイクル目で容量が最大となった。１０サイクル目の充電容量２５９ｍＡｈ／ｇ、放電容量２５２ｍＡｈ／ｇという高容量が得られることが判明した。また、１０サイクル目の放電のエネルギー密度は９１３Ｗｈ／ｋｇであることから、１０サイクル目の平均放電電位は、放電のエネルギー密度（８３９Ｗｈ／ｋｇ）を放電容量（２５２ｍＡｈ／ｇ）で除算することで、（８３９÷２５２＝３．３３）Ｖであることが明らかとなった。１０サイクル目の充放電曲線を図１０に示す。さらに、１４サイクル目の放電曲線では、容量の低下は認められず、また、放電エネルギー密度を放電容量で割り算した平均放電電位は３．３０Ｖであり、放電電位の減少はわずかであることが確認された。また、実施例１のリチウムカルシウムニッケルマンガン複合酸化物と比べて、チタンを置換することで、平均放電電位はやや低下するものの、同等の高容量が得られることが明らかとなった。以上から、本発明のリチウムカルシウムニッケルチタンマンガン複合酸化物活物質が、高容量のリチウム二次電池材料として有用であることが明らかとなった。【００８３】
＜実施例４＞
（リチウム過剰層状岩塩型構造を有するリチウムマグネシウムニッケルマンガン複合酸化物（組成式：Ｌｉ１．２４Ｍｇ０．０１Ｎｉ０．１９Ｍｎ０．５６Ｏ２）の合成）
炭酸リチウム（Ｌｉ２ＣＯ３、レアメタリック製、純度９９．９９％）、塩化マグネシウム（ＭｇＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｍｇ：Ｎｉ：Ｍｎ＝１．８：０．０２：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【００８４】
上記により得られた複合酸化物について、粉末Ｘ線回折装置（リガク製、商品名ＲＩＮＴ２５５０Ｖ）により結晶構造を調べたところ、良好な結晶性を有する、単斜晶系に属する層状岩塩型構造の単一相であることが明らかとなった。この時の粉末Ｘ線回折図形を図１１に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。
ａ＝２．８５２７Å±０．０００４Å
ｃ＝１４．２４２Å±０．００２Å
Ｖ＝１００．３７±０．０１Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９４３８Å±０．０００９Å
ｂ＝８．５５９４Å±０．００１１Å
ｃ＝５．０２９１Å±０．０００４Å
β＝１０９．３０６°±０．０１１°
Ｖ＝２００．８４±０．０５Å３【００８５】
また、走査型電子顕微鏡（ＪＥＯＬ製、商品名ＪＣＭ−６０００）により化学組成を調べたところ、粉体粒子が、マグネシウム、ニッケル、マンガンを含有していることを確認され、粉体試料全体の組成比として、Ｍｇ：Ｎｉ：Ｍｎ＝０．０２：０．２５：０．７５（ｍ＝０．２５）であることが判明した。このときのＳＥＭ−ＥＤＳスペクトルを図１２に示す。
さらに、ＩＣＰ分析（ＨＩＴＡＣＨＩ製、商品名Ｐ−４０１０）により化学分析を行い、モル比は、Ｌｉ：Ｍｇ：Ｎｉ：Ｍｎ＝１．６８：０．０２：０．２５：０．７５であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）で表記し直すと、ｘ＝０．２６、ｙ＝０．０１、ｚ＝０、ｍ＝０．２５、ｎ＝０となることが確認された。また、るつぼ材由来のアルミニウム、ケイ素などは検出されなかった。
【００８６】
（リチウム二次電池）
このようにして得られたリチウムマグネシウムニッケルマンガン複合酸化物を活物質とし、実施例１と同じ構成要素・構造のリチウム二次電池（コイン型セル）を作製した。【００８７】
作製されたリチウム二次電池について、２５℃の温度条件下で、電流密度１０ｍＡ／ｇ、リチウム基準の電位５．０Ｖ−２．０Ｖのカットオフ電位で定電流充放電試験を行った。その結果、サイクル毎に容量が増大していき、１０サイクル目で容量が最大となり、１０サイクル目の充電容量２７０ｍＡｈ／ｇ、放電容量２６１ｍＡｈ／ｇという高容量が得られることが判明した。また、１０サイクル目の放電のエネルギー密度は９０８Ｗｈ／ｋｇであることから、１０サイクル目の平均放電電位は、放電のエネルギー密度（９０８Ｗｈ／ｋｇ）を放電容量（２６１ｍＡｈ／ｇ）で除算することで、（９０８÷２６１＝３．４８）Ｖであることが明らかとなった。１０サイクル目の充放電曲線を図１３に示す。さらに、１４サイクル目の放電曲線では、容量の低下は認められず、また、放電エネルギー密度を放電容量で割り算した平均放電電位は３．４５Ｖであり、放電電位の減少はわずかであることが確認された。また、実施例１のリチウムカルシウムニッケルマンガン複合酸化物と比べて、マグネシウム置換でも、カルシウムと同等の効果が得られることが明らかとなった。以上から、本発明のリチウムマグネシウムニッケルマンガン複合酸化物活物質が、高容量のリチウム二次電池材料として有用であることが明らかとなった。
また、同条件で作製したリチウム二次電池について、２５℃の温度条件下で、電流密度１０ｍＡ／ｇ、リチウム基準の電位４．８−２．５Ｖのカットオフ電位で定電流充放電試験を行った。その結果、サイクル毎に充放電の容量が増大していき、３０サイクル目で容量が最大となった。この充放電試験の１サイクル目の充電曲線を図１４に示す。リチウム過剰層状岩塩型構造のリチウムニッケルマンガン複合酸化物、或いはリチウムニッケルコバルトマンガン酸化物に特徴的な約４．５Ｖでの電圧平坦部は認められず、単調に電位が増大していく充電曲線であることが確認でき、本発明のリチウムマグネシウムニッケルマンガン複合酸化物活物質が、酸素脱離反応を起こず、酸素原子の配列を維持したままで高容量のリチウム二次電池材料として有用であることが明らかとなった。
また、同条件で作製したリチウム二次電池について、２５℃の温度条件下で、電流密度１０ｍＡ／ｇ、リチウム基準の電位４．６−２．５Ｖのカットオフ電位で定電流充放電試験を行った。その結果、サイクル毎に充放電の容量が増大していき、３０サイクル目で容量が最大となった。この時の３０サイクル目の充電曲線を図１５に示す。３０サイクル目で放電容量は、２５１ｍＡｈ／ｇであり、その後の７６サイクル目の放電容量が３０サイクル目の放電容量に対して９５％程度の容量維持率を示すことが確認された。このことから、本発明のリチウムマグネシウムニッケルマンガン複合酸化物活物質が、高容量のリチウム二次電池材料として有用であることが明らかとなった。【００８８】
＜実施例５＞
（リチウム過剰層状岩塩型構造を有するリチウムマグネシウムニッケルマンガン複合酸化物の合成）
炭酸リチウム（Ｌｉ２ＣＯ３、レアメタリック製、純度９９．９９％）、塩化マグネシウム（ＭｇＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｍｇ：Ｎｉ：Ｍｎ＝１．８：０．２：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【００８９】
上記により得られた複合酸化物について、粉末Ｘ線回折装置（リガク製、商品名ＲＩＮＴ２５５０Ｖ）により結晶構造を調べたところ、良好な結晶性を有する、リチウム過剰組成に特徴的な単斜晶系に属する層状岩塩型構造が主相であることが明らかとなった。この時の粉末Ｘ線回折図形を図１６に示す。単斜晶系に帰属されるピークが２０°から３５°にかけて観測され、リチウム過剰組成であることが確認された。一方、副相として、リチウムマグネシウムマンガン酸化物に帰属されるピーク（図中＊印）が観測され、この仕込み組成がマグネシウムの固溶限界であることが明らかになった。したがって、マグネシウム単独での置換の場合、置換量ｙは０．１３未満であることが確認できた。【００９０】
＜実施例６＞
（リチウム過剰層状岩塩型構造を有するリチウムマグネシウムニッケルチタンマンガン複合酸化物の合成）
炭酸リチウム（Ｌｉ２ＣＯ３、レアメタリック製、純度９９．９９％）、塩化マグネシウム（ＭｇＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、二酸化チタン（ＴｉＯ２、テイカ製ＡＭＴ−１００、含有量９３％）、炭酸マンガン（ＭｎＣＯ３、高純度化学研究所製、純度９９．９％）の各粉末を、原子比でＬｉ：Ｍｇ：Ｎｉ：Ｔｉ：Ｍｎ＝１．８：０．０２：０．１２５：０．１２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【００９１】
上記により得られた複合酸化物について、粉末Ｘ線回折装置（リガク製、商品名ＲＩＮＴ２５５０Ｖ）により結晶構造を調べたところ、良好な結晶性を有する、単斜晶系に属する層状岩塩型構造の単一相であることが明らかとなった。この時の粉末Ｘ線回折図形を図１７に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。特に、チタンの置換に伴い、実施例３の格子定数と比べて、ａ軸、ｃ軸長共に顕著に長くなっていることが確認された。
ａ＝２．８５６９Å±０．０００６Å
ｃ＝１４．２６４Å±０．００４Å
Ｖ＝１００．４０±０．０１Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９４９２Å±０．００１４Å
ｂ＝８．５６９９Å±０．００１７Å
ｃ＝５．０３４６Å±０．０００７Å
β＝１０９．２０３°±０．０１８°
Ｖ＝２０１．６６±０．０８Å３【００９２】
また、走査型電子顕微鏡（ＪＥＯＬ製、商品名ＪＣＭ−６０００）により化学組成を調べたところ、粉体粒子が、マグネシウム、ニッケル、チタン、マンガンを含有していることを確認され、粉体試料全体の組成比として、Ｍｇ：Ｎｉ：Ｔｉ：Ｍｎ＝０．０２：０．１２５：０．１２５：０．７５（ｍ＝０．１２５、ｎ＝０．１２５）であることが判明した。このときのＳＥＭ−ＥＤＳスペクトルを図１８に示す。【００９３】
（リチウム二次電池）
このようにして得られたリチウムマグネシウムニッケルチタンマンガン複合酸化物を活物質とし、実施例１と同じ構成要素・構造のリチウム二次電池（コイン型セル）を作製し、その充放電特性を測定した。【００９４】
作製されたリチウム二次電池について、２５℃の温度条件下で、電流密度１０ｍＡ／ｇ、リチウム基準の電位５．０Ｖ−２．０Ｖのカットオフ電位で定電流充放電試験を行った。その結果、サイクル毎に充放電の容量が増大していった。１０サイクル目の充電容量２５５ｍＡｈ／ｇ、放電容量２４７ｍＡｈ／ｇという高容量が得られることが判明した。また、１０サイクル目の放電のエネルギー密度は８２８Ｗｈ／ｋｇであることから、１０サイクル目の平均放電電位は、放電のエネルギー密度（８２８Ｗｈ／ｋｇ）を放電容量（２４７ｍＡｈ／ｇ）で除算することで、（８２８÷２４７＝３．３５）Ｖであることが明らかとなった。１０サイクル目の充放電曲線を図１９に示す。さらに、１４サイクル目の放電曲線では、容量の低下は認められず、また、放電エネルギー密度を放電容量で割り算した平均放電電位は３．３３Ｖであり、放電電位の減少はわずかであることが確認された。また、実施例４のリチウムマグネシウムニッケルマンガン複合酸化物と比べて、チタンを置換することで、平均放電電位はやや低下するものの、同等の高容量が得られることが明らかとなった。以上から、本発明のリチウムマグネシウムニッケルチタンマンガン複合酸化物活物質が、高容量のリチウム二次電池材料として有用であることが明らかとなった。【００９５】
＜実施例７＞
（リチウム過剰層状岩塩型構造を有するリチウムカルシウムマグネシウムニッケルマンガン複合酸化物（組成式：Ｌｉ１．２２Ｃａ０．００５Ｍｇ０．００５Ｎｉ０．１９Ｍｎ０．５７Ｏ２）の合成）
炭酸リチウム（Ｌｉ２ＣＯ３、レアメタリック製、純度９９．９９％）、塩化カルシウム（ＣａＣｌ２、高純度化学研究所製、純度９９．９％以上）、塩化マグネシウム（ＭｇＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃａ：Ｍｇ：Ｎｉ：Ｍｎ＝１．８：０．０１：０．０１：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【００９６】
上記により得られた複合酸化物について、粉末Ｘ線回折装置（リガク製、商品名ＲＩＮＴ２５５０Ｖ）により結晶構造を調べたところ、良好な結晶性を有する、単斜晶系に属する層状岩塩型構造の単一相であることが明らかとなった。この時の粉末Ｘ線回折図形を図２０に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。特に、カルシウムとマグネシウムの両方の置換に伴い、実施例１及び実施例３の格子定数と比べて、ほぼ同等であることが確認された。
ａ＝２．８５４４Å±０．０００２Å
ｃ＝１４．２４５Å±０．００１Å
Ｖ＝１００．５１±０．０１Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９４５７Å±０．００１０Å
ｂ＝８．５６３９Å±０．００１２Å
ｃ＝５．０２９２Å±０．０００４Å
β＝１０９．２８７°±０．０１２°
Ｖ＝２０１．０６±０．０５Å３
さらに、ＩＣＰ分析（ＨＩＴＡＣＨＩ製、商品名Ｐ−４０１０）により化学分析を行い、モル比は、Ｌｉ：Ｃａ：Ｍｇ：Ｎｉ：Ｍｎ＝１．６２：０．０１：０．０１：０．２５：０．７５であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）で表記し直すと、ｘ＝０．２４、ｙ＝０．０１、ｚ＝０、ｍ＝０．２５、ｎ＝０となることが確認された。また、るつぼ材由来のアルミニウム、ケイ素などは検出されなかった。
【００９７】
（リチウム二次電池）
このようにして得られたリチウムカルシウムマグネシウムニッケルマンガン複合酸化物を活物質とし、実施例１と同じ構成要素・構造のリチウム二次電池（コイン型セル）を作製した。【００９８】
作製されたリチウム二次電池について、２５℃の温度条件下で、電流密度１０ｍＡ／ｇ、リチウム基準の電位５．０Ｖ−２．０Ｖのカットオフ電位で定電流充放電試験を行った。その結果、サイクル毎に充放電の容量が増大していった。１２サイクル目の充電容量２９２ｍＡｈ／ｇ、放電容量２６４ｍＡｈ／ｇという高容量が得られることが判明した。また、１２サイクル目の放電のエネルギー密度は９１４Ｗｈ／ｋｇであることから、１２サイクル目の平均放電電位は、放電のエネルギー密度（９１４Ｗｈ／ｋｇ）を放電容量（２６４ｍＡｈ／ｇ）で除算することで、（９１４÷２６４＝３．４６）Ｖであることが明らかとなった。１２サイクル目の充放電曲線を図２１に示す。さらに、１６サイクル目の放電曲線では、容量の低下は認められず、また、放電エネルギー密度を放電容量で割り算した平均放電電位は３．４４Ｖであり、放電電位の減少はわずかであることが確認された。また、実施例１のリチウムカルシウムニッケルマンガン複合酸化物、及び実施例４のリチウムマグネシウムニッケルマンガン複合酸化物と比べて、カルシウムとマグネシウムの両方を置換した場合も、高容量が得られることが明らかとなった。以上から、本発明のリチウムカルシウムマグネシウムニッケルマンガン複合酸化物活物質が、高容量のリチウム二次電池材料として有用であることが明らかとなった。
また、同条件で作製したリチウム二次電池について、２５℃の温度条件下で、電流密度１０ｍＡ／ｇ、リチウム基準の電位４．８−２．５Ｖのカットオフ電位で定電流充放電試験を行った。その結果、サイクル毎に充放電の容量が増大していき、２８サイクル目で容量が最大となった。この充放電試験の１サイクル目の充電曲線を図２２に示す。リチウム過剰層状岩塩型構造のリチウムニッケルマンガン複合酸化物、或いはリチウムニッケルコバルトマンガン酸化物に特徴的な約４．５Ｖでの電圧平坦部は認められず、単調に電位が増大していく充電曲線であることが確認でき、本発明のリチウムカルシウムニッケルマンガン複合酸化物活物質が、酸素脱離反応を起こず、酸素原子の配列を維持したままで高容量のリチウム二次電池材料として有用であることが明らかとなった。
また、同条件で作製したリチウム二次電池について、２５℃の温度条件下で、電流密度１０ｍＡ／ｇ、リチウム基準の電位４．６−２．５Ｖのカットオフ電位で定電流充放電試験を行った。その結果、サイクル毎に充放電の容量が増大していき、２４サイクル目で容量が最大となった。この時の２４サイクル目の充電曲線を図２３に示す。２４サイクル目で放電容量は、２５３ｍＡｈ／ｇであり、その後の７４サイクル目の放電容量が２４サイクル目の放電容量に対して９５％程度の容量維持率を示すことが確認された。また、実施例１のリチウムカルシウムニッケルマンガン複合酸化物、及び実施例４のリチウムマグネシウムニッケルマンガン複合酸化物と比べて、ほぼ同等の高容量が得られることが明らかとなった。このことから、本発明のリチウムカルシウムマグネシウムニッケルマンガン複合酸化物活物質が、高容量のリチウム二次電池材料として有用であることが明らかとなった。【００９９】
＜実施例８＞
（リチウム過剰層状岩塩型構造を有するリチウムカルシウムマグネシウムニッケルマンガン複合酸化物の合成）
炭酸リチウム（Ｌｉ２ＣＯ３、レアメタリック製、純度９９．９９％）、塩化カルシウム（ＣａＣｌ２、高純度化学研究所製、純度９９．９％以上）、塩化マグネシウム（ＭｇＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃａ：Ｍｇ：Ｎｉ：Ｍｎ＝１．８：０．０３：０．０３：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１００】
上記により得られたリチウムカルシウムニッケルマンガン複合酸化物について、粉末Ｘ線回折装置（リガク製、商品名ＳｍａｒｔＬａｂ）により結晶構造を調べたところ、良好な結晶性を有する、リチウム過剰組成に特徴的な単斜晶系に属する層状岩塩型構造が主相であることが明らかとなった。この時の粉末Ｘ線回折図形を図２４に示す。単斜晶系に帰属されるピークが２０°から３５°にかけて観測され、リチウム過剰組成であることが確認された。一方、副相として、リチウムニッケルマンガン酸化物に帰属されるピーク（図中＊印）が観測され、この仕込み組成がマグネシウムとカルシウムが１：１で両方固溶する場合の固溶限界であることが明らかになった。【０１０１】
＜実施例９＞
（リチウム過剰層状岩塩型構造を有するリチウムカルシウムマグネシウムニッケルチタンマンガン複合酸化物の合成）
炭酸リチウム（Ｌｉ２ＣＯ３、レアメタリック製、純度９９．９９％）、塩化カルシウム（ＣａＣｌ２、高純度化学研究所製、純度９９．９％以上）、塩化マグネシウム（ＭｇＣｌ２、高純度化学研究所製、純度９９．９％以上）、酢酸ニッケル四水和物（（ＣＨ３ＣＯＯ）２Ｎｉ・４Ｈ２Ｏ、和光純薬製、和光特級）、二酸化チタン（ＴｉＯ２、テイカ製ＡＭＴ−１００、含有量９３％）、炭酸マンガン（ＭｎＣＯ３、高純度化学研究所製、純度９９．９％）の各粉末を、原子比でＬｉ：Ｃａ：Ｍｇ：Ｎｉ：Ｔｉ：Ｍｎ＝１．８：０．０１：０．０１：０．１２５：０．１２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１０２】
上記により得られた複合酸化物について、粉末Ｘ線回折装置（リガク製、商品名ＲＩＮＴ２５５０Ｖ）により結晶構造を調べたところ、良好な結晶性を有する、単斜晶系に属する層状岩塩型構造の単一相であることが明らかとなった。この時の粉末Ｘ線回折図形を図２５に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。特に、チタンの置換に伴い、実施例５の格子定数と比べて、ａ軸、ｃ軸長共に顕著に長くなっていることが確認され、またカルシウムとマグネシウムの両方の置換で、実施例２及び実施例４に近い値であった。
ａ＝２．８５６０Å±０．０００４Å
ｃ＝１４．２６４Å±０．００４Å
Ｖ＝１００．７６±０．０２Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９５０８Å±０．００１８Å
ｂ＝８．５７００Å±０．００１９Å
ｃ＝５．０３６０Å±０．０００８Å
β＝１０９．２４°±０．０２°
Ｖ＝２０１．７３±０．０９Å３
そして、以上のような確認からみて、実施例６の複合酸化物についても実施例２や実施例４と同様の、高容量が可能で、かつ、サイクルの進行に伴う放電曲線の変化が小さいという性能が期待できると言える。【０１０３】
＜実施例１０＞
（リチウム過剰層状岩塩型構造を有するリチウムカルシウムコバルトニッケルマンガン複合酸化物（組成式：Ｌｉ１．２３Ｃａ０．０１Ｃｏ０．１４Ｎｉ０．１３Ｍｎ０．４９Ｏ２）の合成）
炭酸リチウム（Ｌｉ２ＣＯ３、レアメタリック製、純度９９．９９％）、塩化カルシウム（ＣａＣｌ２、高純度化学研究所製、純度９９．９％以上）、酢酸コバルト四水和物（（ＣＨ３ＣＯＯ）２Ｃｏ・４Ｈ２Ｏ、和光純薬製、和光特級）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃａ：Ｍｇ：Ｎｉ：Ｍｎ＝１．８：０．０２：０．１７：０．１７：０．６６となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１０４】
上記により得られた複合酸化物について、粉末Ｘ線回折装置（リガク製、商品名ＳｍａｒｔＬａｂ）により結晶構造を調べたところ、良好な結晶性を有する、単斜晶系に属する層状岩塩型構造の単一相であることが明らかとなった。この時の粉末Ｘ線回折図形を図２６に示す。単斜晶系に帰属されるピークが２０°から３５°にかけて観測され、リチウム過剰組成であることが確認された。また、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９３２８Å±０．０００２Å
ｂ＝８．５４０２Å±０．０００３Å
ｃ＝５．０２３３Å±０．０００１Å
β＝１０９．２６０°±０．００２°
Ｖ＝１９９．７７５±０．０１２Å３
さらに、ＩＣＰ分析（ＨＩＴＡＣＨＩ製、商品名Ｐ−４０１０）により化学分析を行い、モル比は、Ｌｉ：Ｃａ：Ｃｏ：Ｎｉ：Ｍｎ＝１．６３：０．０２：０．１８：０．１７：０．６５であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）で表記し直すと、ｘ＝０．２５、ｙ＝０．０１、ｚ＝０．１８、ｍ＝０．１７、ｎ＝０となることが確認された。また、るつぼ材由来のアルミニウム、ケイ素などは検出されなかった。
【０１０５】
（リチウム二次電池）
このようにして得られたリチウムカルシウムコバルトニッケルマンガン複合酸化物を活物質とし、実施例１と同じ構成要素・構造のリチウム二次電池（コイン型セル）を作製した。【０１０６】
作製されたリチウム二次電池について、２５℃の温度条件下で、電流密度１０ｍＡ／ｇ、リチウム基準の電位４．８Ｖ−２．０Ｖのカットオフ電位で定電流充放電試験を行った。その結果、サイクル毎に充放電の容量が増大していった。７サイクル目の充電容量２４９ｍＡｈ／ｇ、放電容量２４２ｍＡｈ／ｇという高容量が得られることが判明した。また、７サイクル目の放電のエネルギー密度は８４０Ｗｈ／ｋｇであることから、１０サイクル目の平均放電電位は、放電のエネルギー密度（８４０Ｗｈ／ｋｇ）を放電容量（２４２ｍＡｈ／ｇ）で除算することで、（８４０÷２４２＝３．４７）Ｖであることが明らかとなった。７サイクル目の充放電曲線を図２７に示す。さらに、１１サイクル目の放電曲線では、容量の低下は認められず、また、放電エネルギー密度を放電容量で割り算した平均放電電位は３．４４Ｖであり、放電電位の減少はわずかであることが確認された。以上から、本発明のリチウムカルシウムコバルトニッケルマンガン複合酸化物活物質が、高容量のリチウム二次電池材料として有用であることが明らかとなった。【０１０７】
＜実施例１１＞
（リチウム過剰層状岩塩型構造を有するリチウムマグネシウムコバルトニッケルマンガン複合酸化物（組成式：Ｌｉ１．２２Ｍｇ０．０１Ｃｏ０．１４Ｎｉ０．１２Ｍｎ０．５０Ｏ２）の合成）
炭酸リチウム（Ｌｉ２ＣＯ３、レアメタリック製、純度９９．９９％）、塩化マグネシウム（ＭｇＣｌ２、高純度化学研究所製、純度９９．９％以上）、酢酸コバルト四水和物（（ＣＨ３ＣＯＯ）２Ｃｏ・４Ｈ２Ｏ、和光純薬製、和光特級）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｍｇ：Ｃｏ：Ｎｉ：Ｍｎ＝１．８：０．０２：０．１７：０．１７：０．６６となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１０８】
上記により得られた複合酸化物について、粉末Ｘ線回折装置（リガク製、商品名ＳｍａｒｔＬａｂ）により結晶構造を調べたところ、良好な結晶性を有する、単斜晶系に属する層状岩塩型構造の単一相であることが明らかとなった。この時の粉末Ｘ線回折図形を図２８に示す。単斜晶系に帰属されるピークが２０°から３５°にかけて観測され、リチウム過剰組成であることが確認された。また、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。また、実施例１０のカルシウム置換体の格子体積と比べると、マグネシウムイオンがカルシウムイオンよりも小さいことを反映して、やや格子体積が小さいことが確認され、マグネシウムが構造中に置換されていることが確認できた。
ａ＝４．９３０４Å±０．０００２Å
ｂ＝８．５３６２Å±０．０００３Å
ｃ＝５．０２１０Å±０．０００１Å
β＝１０９．２７０°±０．００２°
Ｖ＝１９９．４７８±０．０１２Å３
さらに、ＩＣＰ分析（ＨＩＴＡＣＨＩ製、商品名Ｐ−４０１０）により化学分析を行い、モル比は、Ｌｉ：Ｍｇ：Ｃｏ：Ｎｉ：Ｍｎ＝１．６２：０．０２：０．１８：０．１６：０．６６であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）で表記し直すと、ｘ＝０．２４、ｙ＝０．０１、ｚ＝０．１８、ｍ＝０．１６、ｎ＝０となることが確認された。また、るつぼ材由来のアルミニウム、ケイ素などは検出されなかった。
【０１０９】
（リチウム二次電池）
このようにして得られたリチウムマグネシウムコバルトニッケルマンガン複合酸化物を活物質とし、実施例１と同じ構成要素・構造のリチウム二次電池（コイン型セル）を作製した。【０１１０】
作製されたリチウム二次電池について、２５℃の温度条件下で、電流密度１０ｍＡ／ｇ、リチウム基準の電位４．８Ｖ−２．０Ｖのカットオフ電位で定電流充放電試験を行った。その結果、サイクル毎に充放電の容量が増大していった。１５サイクル目の充電容量２３７ｍＡｈ／ｇ、放電容量２２９ｍＡｈ／ｇという高容量が得られることが判明した。また、１５サイクル目の放電のエネルギー密度は７８３Ｗｈ／ｋｇであることから、１５サイクル目の平均放電電位は、放電のエネルギー密度（７８３Ｗｈ／ｋｇ）を放電容量（２２９ｍＡｈ／ｇ）で除算することで、（７８３÷２２９＝３．４２）Ｖであることが明らかとなった。１５サイクル目の充放電曲線を図２９に示す。さらに、１９サイクル目の放電曲線では、容量の低下は認められず、また、放電エネルギー密度を放電容量で割り算した平均放電電位は３．３９Ｖであり、放電電位の減少はわずかであることが確認された。以上から、本発明のリチウムマグネシウムコバルトニッケルマンガン複合酸化物活物質が、高容量のリチウム二次電池材料として有用であることが明らかとなった。【０１１１】
＜実施例１２＞
（リチウム過剰層状岩塩型構造を有するリチウムカルシウムマグネシウムコバルトニッケルマンガン複合酸化物（組成式：Ｌｉ１．２２Ｃａ０．００５Ｍｇ０．００５Ｃｏ０．１４Ｎｉ０．１３Ｍｎ０．４９Ｏ２）の合成）
炭酸リチウム（Ｌｉ２ＣＯ３、レアメタリック製、純度９９．９９％）、塩化カルシウム（ＣａＣｌ２、高純度化学研究所製、純度９９．９％以上）、塩化マグネシウム（ＭｇＣｌ２、高純度化学研究所製、純度９９．９％以上）、酢酸コバルト四水和物（（ＣＨ３ＣＯＯ）２Ｃｏ・４Ｈ２Ｏ、和光純薬製、和光特級）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃａ：Ｍｇ：Ｃｏ：Ｎｉ：Ｍｎ＝１．８：０．０１：０．０１：０．１７：０．１７：０．６６となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１１２】
上記により得られた複合酸化物について、粉末Ｘ線回折装置（リガク製、商品名ＳｍａｒｔＬａｂ）により結晶構造を調べたところ、良好な結晶性を有する、単斜晶系に属する層状岩塩型構造の単一相であることが明らかとなった。この時の粉末Ｘ線回折図形を図３０に示す。単斜晶系に帰属されるピークが２０°から３５°にかけて観測され、リチウム過剰組成であることが確認された。また、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。実施例１０及び実施例１１のカルシウム置換体、及びマグネシウム置換体の格子体積と比較すると、両者の間の大きさであることが確認され、カルシウムとマグネシウムの両方が置換した効果であることが確認された。
ａ＝４．９３０８Å±０．０００２Å
ｂ＝８．５３６１Å±０．０００３Å
ｃ＝５．０２０３Å±０．０００１Å
β＝１０９．２５８°±０．００２°
Ｖ＝１９９．４７８±０．０１２Å３
さらに、ＩＣＰ分析（ＨＩＴＡＣＨＩ製、商品名Ｐ−４０１０）により化学分析を行い、モル比は、Ｌｉ：Ｃａ：Ｍｇ：Ｃｏ：Ｎｉ：Ｍｎ＝１．６２：０．０１：０．０１：０．１８：０．１７：０．６５であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）で表記し直すと、ｘ＝０．２４、ｙ＝０．０１、ｚ＝０．１８、ｍ＝０．１７、ｎ＝０となることが確認された。また、るつぼ材由来のアルミニウム、ケイ素などは検出されなかった。
【０１１３】
（リチウム二次電池）
このようにして得られたリチウムカルシウムマグネシウムコバルトニッケルマンガン複合酸化物を活物質とし、実施例１と同じ構成要素・構造のリチウム二次電池（コイン型セル）を作製した。【０１１４】
作製されたリチウム二次電池について、２５℃の温度条件下で、電流密度１０ｍＡ／ｇ、リチウム基準の電位４．８Ｖ−２．０Ｖのカットオフ電位で定電流充放電試験を行った。その結果、サイクル毎に充放電の容量が増大していった。７サイクル目の充電容量２５２ｍＡｈ／ｇ、放電容量２４４ｍＡｈ／ｇという高容量が得られることが判明した。また、７サイクル目の放電のエネルギー密度は８４４Ｗｈ／ｋｇであることから、１０サイクル目の平均放電電位は、放電のエネルギー密度（８４４Ｗｈ／ｋｇ）を放電容量（２４４ｍＡｈ／ｇ）で除算することで、（８４４÷２４４＝３．４６）Ｖであることが明らかとなった。７サイクル目の充放電曲線を図３１に示す。さらに、１１サイクル目の放電曲線では、容量の低下は認められず、また、放電エネルギー密度を放電容量で割り算した平均放電電位は３．４４Ｖであり、放電電位の減少はわずかであることが確認された。また、実施例１０のリチウムカルシウムコバルトニッケルマンガン複合酸化物、及び実施例１１のリチウムマグネシウムコバルトニッケルマンガン複合酸化物と比べて、カルシウムとマグネシウムの両方を置換した場合が、最も高容量かつ高エネルギー密度が得られることが明らかとなった。以上から、本発明のリチウムカルシウムマグネシウムコバルトニッケルマンガン複合酸化物活物質が、高容量のリチウム二次電池材料として有用であることが明らかとなった。【０１１５】
＜比較例１＞
（リチウム過剰層状岩塩型構造を有するリチウムニッケルマンガン複合酸化物の合成）
炭酸リチウム（Ｌｉ２ＣＯ３、レアメタリック製、純度９９．９９％）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｎｉ：Ｍｎ＝２．０：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１１６】
上記により得られた複合酸化物について、粉末Ｘ線回折装置（リガク製、商品名ＲＩＮＴ２５５０Ｖ）により結晶構造を調べたところ、良好な結晶性を有する、単斜晶系に属する層状岩塩型構造が主相であることが明らかとなった。この時の粉末Ｘ線回折図形を図３２に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。この値は、公知のリチウム過剰層状岩塩型構造を有するリチウムニッケルマンガン複合酸化物の報告と良く一致していた。一方、実施例１のカルシウム置換体、実施例４のマグネシウム置換体の格子定数と比べると、ａ軸、ｃ軸長共に最も短く、無置換体のものは、格子体積が小さいことが確認できた。
ａ＝２．８５１６Å±０．０００４Å
ｃ＝１４．２３８Å±０．００３Å
Ｖ＝１００．２７±０．０２Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９３５１Å±０．０００８Å
ｂ＝８．５４５４Å±０．０００４Å
ｃ＝５．０２１８Å±０．０００２Å
β＝１０９．２３３°±０．００５°
Ｖ＝１９９．９６±０．０２Å３【０１１７】
また、走査型電子顕微鏡（ＪＥＯＬ製、商品名ＪＣＭ−６０００）により化学組成を調べたところ、粉体粒子が、ニッケル、マンガンを含有していることを確認され、粉体試料全体の組成比として、Ｎｉ：Ｍｎ＝０．２５：０．７５（ｍ＝０．２５）であることが判明した。このときのＳＥＭ−ＥＤＳスペクトルを図３３に示す。
さらに、ＩＣＰ分析（ＨＩＴＡＣＨＩ製、商品名Ｐ−４０１０）により化学分析を行い、モル比は、Ｌｉ：Ｎｉ：Ｍｎ＝１．７５：０．２５：０．７５であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）で表記し直すと、ｘ＝０．２７、ｙ＝０、ｚ＝０、ｍ＝０．２５、ｎ＝０となることが確認された。また、るつぼ材由来のアルミニウム、ケイ素などは検出されなかった。
【０１１８】
（リチウム二次電池）
このようにして得られたリチウムニッケルマンガン複合酸化物を活物質とし、実施例１と同じ構成要素・構造のリチウム二次電池（コイン型セル）を作製し、その充放電特性を測定した。【０１１９】
作製されたリチウム二次電池について、２５℃の温度条件下で、電流密度１０ｍＡ／ｇ、リチウム基準の電位５．０Ｖ−２．０Ｖのカットオフ電位で定電流充放電試験を行った。その結果、１０サイクル目の充電容量２５３ｍＡｈ／ｇ、放電容量２４３ｍＡｈ／ｇという高容量が得られることが判明した。また、１０サイクル目の放電のエネルギー密度は８４０Ｗｈ／ｋｇであることから、１０サイクル目の平均放電電位は、放電のエネルギー密度（８４０Ｗｈ／ｋｇ）を放電容量（２４３ｍＡｈ／ｇ）で除算することで、（８４０÷２４３＝３．４６）Ｖであることが明らかとなった。１０サイクル目の充放電曲線を図３４に示す。一方、１４サイクル目の放電曲線では、容量の低下は認められないものの、放電エネルギーを放電容量で割り算した平均放電電位は３．３３Ｖであり、放電電位の減少が顕著であることが確認された。また、実施例１、実施例３のカルシウム、マグネシウムを置換したリチウムニッケルマンガン複合酸化物と比べて、容量も低く、アルカリ土類金属元素を置換していない複合酸化物系では実用上問題があることが確認された。
また、同条件で作製したリチウム二次電池について、２５℃の温度条件下で、電流密度１０ｍＡ／ｇ、リチウム基準の電位４．６−２．５Ｖのカットオフ電位で定電流充放電試験を行った。その結果、サイクル毎に充放電の容量が増大していき、４０サイクル目で容量が最大となった。この時の４０サイクル目の充電曲線を図３５に示す。４０サイクル目で放電容量は、２３９ｍＡｈ／ｇであり、その後の８２サイクル目の放電容量が４０サイクル目の放電容量に対して９４％程度の容量維持率を示すことが確認された。このことから、実施例１、実施例４、或いは実施例７に示す本発明の活物質が、高容量かつ容量維持率が高いリチウム二次電池材料として有用であることが明らかとなった。
＜比較例２＞
（リチウム過剰層状岩塩型構造を有するリチウムニッケルマンガン複合酸化物の合成）
炭酸リチウム（Ｌｉ２ＣＯ３、レアメタリック製、純度９９．９９％）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｎｉ：Ｍｎ＝１．８：０．２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１２０】
上記により得られた複合酸化物について、粉末Ｘ線回折装置（リガク製、商品名ＳｍａｒｔＬａｂ）により結晶構造を調べたところ、良好な結晶性を有する、単斜晶系に属する層状岩塩型構造が主相であることが明らかとなった。この時の粉末Ｘ線回折図形を図３６に示す。単斜晶系に帰属されるピークが２０°から３５°にかけて観測され、リチウム過剰組成であることが確認された。【０１２１】
また、走査型電子顕微鏡（ＪＥＯＬ製、商品名ＪＣＭ−６０００）により化学組成を調べたところ、粉体粒子が、ニッケル、マンガンを含有していることを確認され、また、粉体形状は、高い結晶性を有する、１−２ミクロン程度の一次粒子から形成されていることが確認された。【０１２２】
（リチウム二次電池）
このようにして得られたリチウムニッケルマンガン複合酸化物を活物質とし、実施例１と同じ構成要素・構造のリチウム二次電池（コイン型セル）を作製し、その充放電特性を測定した。【０１２３】
作製されたリチウム二次電池について、２５℃の温度条件下で、電流密度１０ｍＡ／ｇ、リチウム基準の電位４．８−２．０Ｖのカットオフ電位で定電流充放電試験を行った。その結果、サイクル毎に充放電の容量が増大していき、１３サイクル目で容量が最大となった。この時の１３サイクル目の充電曲線を図３７に示す。１３サイクル目で放電容量は、２４１ｍＡｈ／ｇであることが確認された。このことから、実施例１、実施例４、或いは実施例７に示す本発明の活物質と比較すると、仕込みのリチウム量が同じ１．８であっても、本発明の活物質の方が高容量であり、リチウム二次電池材料として有用であることが明らかとなった。
＜比較例３＞
（リチウム過剰層状岩塩型構造を有するリチウムコバルトニッケルマンガン複合酸化物の合成）
炭酸リチウム（Ｌｉ２ＣＯ３、レアメタリック製、純度９９．９９％）、酢酸コバルト四水和物（（ＣＨ３ＣＯＯ）２Ｎｉ・４Ｈ２Ｏ、和光純薬製、和光特級）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃｏ：Ｎｉ：Ｍｎ＝２．０：０．１７：０．１７：０．６６となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１２４】
上記により得られた複合酸化物について、粉末Ｘ線回折装置（リガク製、商品名ＳｍａｒｔＬａｂ）により結晶構造を調べたところ、良好な結晶性を有する、単斜晶系に属する層状岩塩型構造が主相であることが明らかとなった。この時の粉末Ｘ線回折図形を図３８に示す。単斜晶系に帰属されるピークが２０°から３５°にかけて観測され、リチウム過剰組成であることが確認された。また、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。また、実施例１０、実施例１１、実施例１２のカルシウムやマグネシウムを置換した場合の格子体積と比べると、最も小さく、本発明の化合物が、構造中にカルシウム、マグネシウムが置換されていることが確認された。
ａ＝４．９２６２Å±０．０００２Å
ｂ＝８．５２７６Å±０．０００２Å
ｃ＝５．０１８２Å±０．０００１Å
β＝１０９．２６２°±０．００２°
Ｖ＝１９９．００４±０．０１０Å３【０１２５】
また、走査型電子顕微鏡（ＪＥＯＬ製、商品名ＪＣＭ−６０００）により化学組成を調べたところ、粉体粒子が、ニッケル、マンガンを含有していることを確認され、粉体試料全体の組成比として、Ｃｏ：Ｎｉ：Ｍｎ＝０．１７：０．１７：０．６６（ｍ＝０．１７）であることが判明した。
さらに、ＩＣＰ分析（ＨＩＴＡＣＨＩ製、商品名Ｐ−４０１０）により化学分析を行い、モル比は、Ｌｉ：Ｃｏ：Ｎｉ：Ｍｎ＝１．７５：０．１８：０．１７：０．６５であることが判明した。この値を、一般式（Ｌｉ１＋ｘ−２ｙＭｙ）（ＣｏｚＮｉｍＴｉｎＭｎ１−ｍ−ｎ−ｚ）１−ｘＯ２（式中、Ｍ、ｘ、ｙ、ｚ、ｍ及びｎは、それぞれ、前記の意味を有する）で表記し直すと、ｘ＝０．２７、ｙ＝０、ｚ＝０．１８、ｍ＝０．１７、ｎ＝０となることが確認された。また、るつぼ材由来のアルミニウム、ケイ素などは検出されなかった。
【０１２６】
（リチウム二次電池）
このようにして得られたリチウムコバルトニッケルマンガン複合酸化物を活物質とし、実施例１と同じ構成要素・構造のリチウム二次電池（コイン型セル）を作製し、その充放電特性を測定した。【０１２７】
作製されたリチウム二次電池について、２５℃の温度条件下で、電流密度１０ｍＡ／ｇ、リチウム基準の電位４．８−２．０Ｖのカットオフ電位で定電流充放電試験を行った。その結果、サイクル毎に充放電の容量が増大していき、１６サイクル目で容量が最大となった。この時の１６サイクル目の充電曲線を図３９に示す。１６サイクル目で放電容量は、２２４ｍＡｈ／ｇであり、その後の２４サイクルでは容量維持率９８％程度を示すことが確認された。このことから、実施例１０、実施例１１、或いは実施例１２に示す本発明の活物質が、高容量なリチウム二次電池材料として有用であることが明らかとなった。【０１２８】
＜比較例４＞
（リチウム過剰層状岩塩型構造を有するリチウムコバルトニッケルマンガン複合酸化物の合成）
炭酸リチウム（Ｌｉ２ＣＯ３、レアメタリック製、純度９９．９９％）、酢酸コバルト四水和物（（ＣＨ３ＣＯＯ）２Ｎｉ・４Ｈ２Ｏ、和光純薬製、和光特級）、酢酸ニッケル四水和物（（ＣＨ３ＣＯＯ）２Ｎｉ・４Ｈ２Ｏ、和光純薬製、和光特級）、炭酸マンガン（ＭｎＣＯ３、高純度化学研究所製、純度９９．９％）の各粉末を、原子比でＬｉ：Ｃｏ：Ｎｉ：Ｍｎ＝１．８：０．１７：０．１７：０．６６となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１２９】
上記により得られた複合酸化物について、粉末Ｘ線回折装置（リガク製、商品名ＳｍａｒｔＬａｂ）により結晶構造を調べたところ、良好な結晶性を有する、単斜晶系に属する層状岩塩型構造が主相であることが明らかとなった。この時の粉末Ｘ線回折図形を図４０に示す。単斜晶系に帰属されるピークが２０°から３５°にかけて観測され、リチウム過剰組成であることが確認された。【０１３０】
また、走査型電子顕微鏡（ＪＥＯＬ製、商品名ＪＣＭ−６０００）により化学組成を調べたところ、粉体粒子が、ニッケル、コバルト、マンガンを含有していることを確認され、また、粉体形状は、高い結晶性を有する、１−２ミクロン程度の一次粒子から形成されていることが確認された。【０１３１】
（リチウム二次電池）
このようにして得られたリチウムコバルトニッケルマンガン複合酸化物を活物質とし、実施例１と同じ構成要素・構造のリチウム二次電池（コイン型セル）を作製し、その充放電特性を測定した。【０１３２】
作製されたリチウム二次電池について、２５℃の温度条件下で、電流密度１０ｍＡ／ｇ、リチウム基準の電位４．８−２．０Ｖのカットオフ電位で定電流充放電試験を行った。この時の６サイクル目の充電曲線を図４１に示す。放電容量は、２３８ｍＡｈ／ｇであり、本発明のカルシウム及び／又はマグネシウム置換体と比べると容量が明らかに低下していた。この結果から、実施例１０、実施例１１、実施例１２と仕込みのリチウム量が同じ場合であっても、カルシウム又はマグネシウムが置換していないと容量が低下することを示しており、本発明のカルシウム及び／又はマグネシウム置換による効果が確認できた。【０１３３】
＜比較例５＞
（リチウム過剰層状岩塩型構造を有するリチウムニッケルチタンマンガン複合酸化物の合成）
炭酸リチウム（Ｌｉ２ＣＯ３、レアメタリック製、純度９９．９９％）、酢酸ニッケル四水和物（（ＣＨ３ＣＯＯ）２Ｎｉ・４Ｈ２Ｏ、和光純薬製、和光特級）、二酸化チタン（ＴｉＯ２、テイカ製ＡＭＴ−１００、含有量９３％）、炭酸マンガン（ＭｎＣＯ３、高純度化学研究所製、純度９９．９％）の各粉末を、原子比でＬｉ：Ｎｉ：Ｔｉ：Ｍｎ＝２．０：０．１２５：０．１２５：０．７５となるように秤量した。これらを乳鉢中で、エタノールを媒体として湿式混合したのち、ニッカトー製、グレードＳＳＡ−Ｓ、型番Ｃ３のアルミナるつぼに充填し、蓋をしたのち、マッフル炉（ヤマト科学製、ＦＰ３１０）を用いて、はじめに空気中３００℃で３時間加熱した。その後、電気炉中で自然放冷し、その後、エタノールを用いた湿式粉砕を行い、さらに６００℃１２時間、８００℃１２時間、９００℃１２時間、再度９００℃１２時間加熱を行い、試料を得た。【０１３４】
上記により得られた複合酸化物について、粉末Ｘ線回折装置（リガク製、商品名ＲＩＮＴ２５５０Ｖ）により結晶構造を調べたところ、良好な結晶性を有する、単斜晶系に属する層状岩塩型構造が主相であることが明らかとなった。この時の粉末Ｘ線回折図形を図４２に示す。単斜晶系に帰属されるピークが２０°から３５°にかけて観測され、リチウム過剰組成であることが確認された。また、最小自乗法により、平均構造である六方晶系として格子定数の精密化を行ったところ、以下の値となり、格子定数からもリチウム過剰組成を有する層状岩塩型構造であることが確認された。この値は、比較例１のリチウムニッケルマンガン複合酸化物の値と比べ、ａ軸、ｃ軸長共に顕著に長く、一方、実施例２のカルシウム置換体、実施例４のマグネシウム置換体の格子定数よりも、さらに長いことが明らかとなった。このことから、実施例２、実施例４のリチウム層へのカルシウム、マグネシウムの置換が、格子定数の顕著な差異により確認することができた。
ａ＝２．８５９６Å±０．０００２Å
ｃ＝１４．２７３Å±０．００１Å
Ｖ＝１０１．０８±０．０１Å３
さらに、リートベルト法による結晶構造解析（プログラムＲＩＥＴＡＮ−ＦＰ使用）を行い、空間群Ｃ２／ｍを仮定して格子定数の精密化を行ったところ、以下の値となり、格子定数からもリチウム過剰組成を有する層状岩塩型構造であることが確認された。
ａ＝４．９５１１Å±０．０００６Å
ｂ＝８．５６６７Å±０．０００６Å
ｃ＝５．０３６６Å±０．０００３Å
β＝１０９．１８２°±０．００８°
Ｖ＝２０１．７７±０．０３Å３【０１３５】
また、走査型電子顕微鏡（ＪＥＯＬ製、商品名ＪＣＭ−６０００）により化学組成を調べたところ、粉体粒子が、ニッケル、チタン、マンガンを含有していることを確認され、粉体試料全体の組成比として、Ｎｉ：Ｔｉ：Ｍｎ＝０．１２５：０．１２５：０．７５（ｍ＝０．１２５、ｎ＝０．１２５）であることが判明した。このときのＳＥＭ−ＥＤＳスペクトルを図４３に示す。また、粉末Ｘ線回折データを用いて、リートベルト法（プログラムＲＩＥＴＡＮ−ＦＰ使用）による結晶構造解析を行った結果、化学式Ｌｉ１＋ｘ（ＮｉｍＴｉｎＭｎ１−ｍ−ｎ）１−ｘＯ２におけるリチウム量ｘ＝０．３０であることが確認された。【０１３６】
（リチウム二次電池）
このようにして得られたリチウムニッケルチタンマンガン複合酸化物を活物質とし、実施例１と同じ構成要素・構造のリチウム二次電池（コイン型セル）を作製し、その充放電特性を測定した。【０１３７】
作製されたリチウム二次電池について、２５℃の温度条件下で、電流密度１０ｍＡ／ｇ、リチウム基準の電位５．０Ｖ−２．０Ｖのカットオフ電位で定電流充放電試験を行った。その結果、１０サイクル目の充電容量２６１ｍＡｈ／ｇ、放電容量２５６ｍＡｈ／ｇという高容量が得られることが判明した。また、１０サイクル目の放電のエネルギー密度は８５５Ｗｈ／ｋｇであることから、１０サイクル目の平均放電電位は、放電のエネルギー密度（８５５Ｗｈ／ｋｇ）を放電容量（２５６ｍＡｈ／ｇ）で除算することで、（８５５÷２５６＝３．３４）Ｖであることが明らかとなった。１０サイクル目の充放電曲線を図４４に示す。一方、１４サイクル目の放電曲線では、容量の低下は認められないものの、放電エネルギー密度を放電容量で割り算した平均放電電位は３．２１Ｖであり、放電電位の減少が顕著であることが確認された。以上から、アルカリ土類金属元素を置換していない複合酸化物系ではサイクルに伴って遷移金属原子の配列が維持できず、次第にスピネル化が進行しており、実用上問題があることが確認された。
【産業上の利用可能性】
【０１３８】
本発明の方法によれば、リチウム二次電池の正極材料活物質として用いると、高容量が可能で、かつ、サイクルの進行に伴う放電曲線の変化が小さいか、又は、それらの性能が期待できるリチウム過剰組成の層状岩塩型構造を有する新規な複合酸化物、並びに前記複合酸化物を含む正極材料及びリチウム二次電池を提供することができる。
【図１】
0006541115.tif 000002
【図２】
0006541115.tif 000003
【図３】
0006541115.tif 000004
【図４】
0006541115.tif 000005
【図５】
0006541115.tif 000006
【図６】
0006541115.tif 000007
【図７】
0006541115.tif 000008
【図８】
0006541115.tif 000009
【図９】
0006541115.tif 000010
【図１０】
0006541115.tif 000011
【図１１】
0006541115.tif 000012
【図１２】
0006541115.tif 000013
【図１３】
0006541115.tif 000014
【図１４】
0006541115.tif 000015
【図１５】
0006541115.tif 000016
【図１６】
0006541115.tif 000017
【図１７】
0006541115.tif 000018
【図１８】
0006541115.tif 000019
【図１９】
0006541115.tif 000020
【図２０】
0006541115.tif 000021
【図２１】
0006541115.tif 000022
【図２２】
0006541115.tif 000023
【図２３】
0006541115.tif 000024
【図２４】
0006541115.tif 000025
【図２５】
0006541115.tif 000026
【図２６】
0006541115.tif 000027
【図２７】
0006541115.tif 000028
【図２８】
0006541115.tif 000029
【図２９】
0006541115.tif 000030
【図３０】
0006541115.tif 000031
【図３１】
0006541115.tif 000032
【図３２】
0006541115.tif 000033
【図３３】
0006541115.tif 000034
【図３４】
0006541115.tif 000035
【図３５】
0006541115.tif 000036
【図３６】
0006541115.tif 000037
【図３７】
0006541115.tif 000038
【図３８】
0006541115.tif 000039
【図３９】
0006541115.tif 000040
【図４０】
0006541115.tif 000041
【図４１】
0006541115.tif 000042
【図４２】
0006541115.tif 000043
【図４３】
0006541115.tif 000044
【図４４】
0006541115.tif 000045